(57)【要約】  薄型化および輝度均一性が良好で、薄型のバックライトユニット、および、このバックライトユニットを用いる液晶表示装置の提供を課題とする。反射要素と、輝度均一化要素と、反射要素と輝度均一化要素との間に配置される光源とを有し、輝度均一化要素は、少なくともブラッグ反射層を含み、光源が照射した光の一部を反射するもので、反射面内で反射率が変化し、かつ、反射面内での反射率の変化が光源の配置に応じたものであることにより、課題を解決する。
2018212070.tif 000002
【特許請求の範囲】
【請求項１】
反射要素と、シート状の輝度均一化要素と、前記反射要素と前記輝度均一化要素との間に配置される複数の光源と、を有し、
前記輝度均一化要素は少なくともブラッグ反射層を含み、前記光源が照射した光の一部を反射するものであり、連続する反射面内で反射率が異なる部分を有し、かつ、前記連続する反射面内における反射率が、前記光源の配置に応じたものである、バックライトユニット。
【請求項２】
前記輝度均一化要素の反射率が、前記光源の光軸上で最大となる、請求項１に記載のバックライトユニット。
【請求項３】
前記輝度均一化要素は、反射率の最小値が５％以上である、請求項１または２に記載のバックライトユニット。
【請求項４】
前記輝度均一化要素の面方向における任意の２点をＸａおよびＸｂとした際に、前記Ｘａと前記Ｘｂとの間における前記輝度均一化要素の反射率の違いが連続的である、請求項１〜３のいずれか１項に記載のバックライトユニット。
【請求項５】
前記輝度均一化要素は、コレステリック液晶相を固定してなる層を有する、請求項１〜４のいずれか１項に記載のバックライトユニット。
【請求項６】
波長変換要素を有し、かつ、前記光源は第１の波長を含む光を照射するものであり、
前記波長変換要素は、前記光源が照射する第１の波長の光の一部を吸収して、前記第１の波長とは異なる波長の少なくとも１種の光を照射する、請求項１〜５のいずれか１項に記載のバックライトユニット。
【請求項７】
前記光源が照射する前記第１の波長の光が青色光である、請求項６に記載のバックライトユニット。
【請求項８】
前記輝度均一化要素が、青色光を選択的に反射するものである、請求項６または７に記載のバックライトユニット。
【請求項９】
前記波長変換要素を、複数、有し、
前記波長変換要素は、前記輝度均一化要素の面方向に互いに離間して、前記輝度均一化要素の面方向に前記光源と同一の周期で設けられる、請求項６〜８のいずれか１項に記載のバックライトユニット。
【請求項１０】
請求項１〜９のいずれか１項に記載されるバックライトユニットを有する液晶表示装置。
【発明の詳細な説明】
【技術分野】
【０００１】
本発明は、液晶表示装置等に用いられるバックライトユニット、および、このバックライトユニットを用いる液晶表示装置に関する。
【背景技術】
【０００２】
ＬＣＤ（Liquid Crystal Display（液晶表示装置））は、消費電力が小さく、省スペースの画像表示装置として年々その用途が広がっている。
また、近年の液晶表示装置において、性能改善として、さらなる高ダイナミックレンジ化、省電力化、および、色再現性向上等が求められている。特に、高ダイナミックレンジ化と省電力化との両立の観点からは、面内部分駆動いわゆるローカルディミングが可能である、直下型とよばれるバックライト形態が好ましく用いられている。【０００３】
直下型バックライトは、二次元的に配列した光源から光を照射することで、面状の光を照射する形式のバックライトである。そのため、直下型のバックライトでは、面内の輝度（面方向の輝度）を十分に均一とするために、拡散板およびプリズムシート等の光を均一化するための光学部材を用いると共に、光学部材間および／または光源と光学部材との間に間隙（クリアランス）を設けることが一般的である。
しかし、有機ＥＬ（Electro Luminescence）ディスプレイなどの面状の発光光源を用いたディスプレイの登場により、近年のディスプレイでは薄型化が志向されており、従来の直下型バックライトでは、市場のディスプレイに対する省スペース性への要求に対して十分に答えられていない。【０００４】
一方、ＬＣＤの薄型化が実現できるバックライトとして、サイドエッジ型バックライト（エッジライト型バックライト）が知られている。
サイドエッジ型バックライトは、導光板の端面から光源の光を入射して、導光板内を伝播し、導光板の主面（最大面）から光を照射する構成を有する。そのため、サイドエッジ型バックライトでは、ローカルディミングを行うことが難しく、ＵＨＤ（Ultra High Definition）アライアンスに準拠する高ダイナミックレンジを有するディスプレイを実現できない。
サイドエッジ型バックライトでローカルディミングを行う方法として、複数の導光板をタイル状に並べる方式も知られているが、部材点数が多くシステムとして煩雑である。【０００５】
そのため、容易にローカルディミングを行うことができる直下型バックライトにおいて、省スペース性を保ちながら均一性を向上させる提案が、各種、成されている。
例えば、特許文献１には、直下型バックライトにおいて、拡散板と光源との間に、光導通反射板と呼ばれる部材を配置したバックライトユニットが記載されている。
光導通反射板は、面内の輝度を均一化するために設けられる、光が通過する多数の開口を有する、開口部以外の反射率は均一である反射板であり、光源に対応する位置から離間するにしたがって、漸次、開口の面積および／または密度が大きくなる構成を有する。特許文献１では、このような光導通反射板の反射層として、光を吸収及び反射する光吸収部材と、光を反射する光反射部材とを、少なくとも１層ずつ設けることにより、点光源からの光の波長を変えることなく、照明範囲全体を略均一に照明することを可能にしている。
【先行技術文献】
【特許文献】
【０００６】
【特許文献１】特開２０１４−１４６４１９号公報
【発明の概要】
【発明が解決しようとする課題】
【０００７】
従来から面方向の光の均一化に用いられている拡散板およびプリズムシート等に加え、特許文献１に記載される光導通反射板のような、光源から離間するに応じて開口面積等が大きくなる、面内の輝度を均一化するための、開口による輝度均一化反射板を用いることにより、光源と光学部材との間の間隙を狭くすることができ、従来に比して薄型の直下型バックライトを実現できる。【０００８】
しかしながら、近年のディスプレイに対する薄型化の要求は、より厳しくなっており、さらなるＬＣＤ等の薄型化が可能な直下型バックライトの出現が望まれている。【０００９】
本発明の目的は、更なる薄型化が可能で、かつ、面内の輝度の均一性も高い直下型のバックライトユニット、および、このバックライトユニットを用いる液晶表示装置を提供することにある。
【課題を解決するための手段】
【００１０】
本発明は、以下の構成により、この課題を解決する。
［１］  反射要素と、シート状の輝度均一化要素と、反射要素と輝度均一化要素との間に配置される複数の光源と、を有し、
輝度均一化要素は少なくともブラッグ反射層を含み、光源が照射した光の一部を反射するものであり、連続する反射面内で反射率が異なる部分を有し、かつ、連続する反射面内における反射率が、光源の配置に応じたものである、バックライトユニット。
［２］  輝度均一化要素の反射率が、光源の光軸上で最大となる、［１］に記載のバックライトユニット。
［３］  輝度均一化要素は、反射率の最小値が５％以上である、［１］または［２］に記載のバックライトユニット。
［４］  輝度均一化要素の面方向における任意の２点をＸａおよびＸｂとした際に、ＸａとＸｂとの間における輝度均一化要素の反射率の違いが連続的である、［１］〜［３］のいずれかに記載のバックライトユニット。
［５］  輝度均一化要素は、コレステリック液晶相を固定してなる層を有する、［１］〜［４］のいずれかに記載のバックライトユニット。
［６］  波長変換要素を有し、かつ、光源は第１の波長を含む光を照射するものであり、波長変換要素は、光源が照射する第１の波長の光の一部を吸収して、第１の波長とは異なる波長の少なくとも１種の光を照射する、［１］〜［５］のいずれかに記載のバックライトユニット。
［７］  光源が照射する第１の波長の光が青色光である、［６］に記載のバックライトユニット。
［８］  輝度均一化要素が、青色光を選択的に反射するものである、［６］または［７］に記載のバックライトユニット。
［９］  波長変換要素を、複数、有し、波長変換要素は、輝度均一化要素の面方向に互いに離間して、輝度均一化要素の面方向に光源と同一の周期で設けられる、［６］〜［８］のいずれかに記載のバックライトユニット。
［１０］  ［１］〜［９］のいずれかに記載されるバックライトユニットを有する液晶表示装置。
【発明の効果】
【００１１】
本発明によれば、直下型バックライトにおいて、薄型で、かつ、面内の輝度均一性も高いバックライトユニット、および、このバックライトユニットを用いる薄型の液晶表示装置が実現できる。
【図面の簡単な説明】
【００１２】
【図１】図１は、本発明のバックライトユニットの一例を示す概念図である。
【図２】図２は、本発明のバックライトユニットを説明するための概念図である。
【図３】図３は、本発明のバックライトユニットを説明するための概念図である。
【図４】図４は、本発明のバックライトユニットを説明するための概念図である。
【図５】図５は、輝度均一化シートの一例を示す概念図である。
【図６】図６は、輝度均一化シートを説明するための概念図である。
【図７】図７は、輝度均一化シートを説明するための概念図である。
【図８】図８は、輝度均一化シートの別の例を示す概念図である。
【図９】図９は、本発明のバックライトユニットの別の例を示す概念図である。
【図１０】図１０は、波長変換シートの一例を示す概念図である。
【図１１】図１１は、本発明のバックライトユニットの別の例を示す概念図である。
【図１２】図１２は、本発明のバックライトユニットの別の例を示す概念図である。
【図１３】図１３は、本発明の実施例を説明するための概念図である。
【図１４】図１４は、本発明の実施例を説明するための概念図である。
【発明を実施するための形態】
【００１３】
以下、本発明のバックライトユニットおよび液晶表示装置について、添付の図面に示される好適実施例を基に詳細に説明する。
【００１４】
なお、以下に記載する構成要件の説明は、本発明の代表的な実施態様に基づいてなされることがあるが、本発明はそのような実施態様に限定されるものではない。
本明細書において、「〜」を用いて表される数値範囲は、「〜」の前後に記載される数値を下限値および上限値として含む範囲を意味する。
本明細書において、「（メタ）アクリレート」は、「アクリレートおよびメタクリレートのいずれか一方または双方」の意味で使用される。
本明細書において、「同一」は、技術分野で一般的に許容される誤差範囲を含むものとする。また、本明細書において、「全部」、「いずれも」または「全面」などというとき、１００％である場合のほか、技術分野で一般的に許容される誤差範囲を含み、例えば９９％以上、９５％以上、または９０％以上である場合を含むものとする。
【００１５】
また、これに制限されるものではないが、本明細書において、可視光とは、４００〜７００ｎｍの波長域の光であり、その中で、青色光とは、４００〜５００ｎｍの波長域の光であり、緑色光とは、５００ｎｍを超え６００ｎｍ以下の波長域の光のことであり、赤色光とは、６００ｎｍを超え７００ｎｍ以下の波長域の光のことである。
【００１６】
図１に、本発明のバックライトユニットの第１の態様の一例を概念的に示す。
図１に示すバックライトユニット１０は、ＬＣＤ（液晶表示装置）等のバックライトとして用いられるもので、反射板１２と、光源１４と、輝度均一化シート１６と、拡散板１８と、プリズムシート２０ａおよび２０ｂと、反射偏光板２４とを有する。
なお、図１において、接触しているよう表現されている部材は、あくまで隣接することを表し、必ずしも光学的に接しているとは限らない。
【００１７】
本発明のバックライトユニット１０は、輝度均一化シート１６を有する以外は、基本的に、公知の直下型バックライトである。
従って、拡散板１８、プリズムシート２０ａおよび２０ｂ、ならびに、反射偏光板２４等は、いずれも、ＬＣＤのバックライトユニットに用いられる公知の光学部材である。反射偏光板２４は、輝度向上フィルムとも言われる。また、プリズムシート２０ａとプリズムシート２０ｂとは、公知のバックライトユニットと同様、プリズムの稜線を直交して配置される。
なお、本発明のバックライトユニット１０において、拡散板１８、プリズムシート２０ａおよび２０ｂ、ならびに、反射偏光板２４等の光学部材は、必要に応じて設けられるもので、必須の構成要件ではない。すなわち、本発明のバックライトユニットは、これらの光学部材の１以上を有さなくてもよい。
また、バックライトユニット１０は、図示した部材以外にも、ＬＥＤ基板、配線および放熱機構の１以上など、ＬＣＤのバックライトなどの公知の照明装置に設けられる、公知の各種の部材を有してもよい。その他の部材の例としては、特許３４１６３０２号、特許３３６３５６５号、特許４０９１９７８号、特許３４４８６２６号、および、特許６１７８０２７号の各公報などに記載される部材が例示され、これらの公報の内容は本発明に組み込まれる。
【００１８】
［反射板］
反射板１２は、本発明における反射要素である。反射板１２は、光源１４が照射して輝度均一化シート１６で反射された光等を反射して、光源１４が照射した光の利用効率を向上させるためのものである。
反射板１２には、制限はなく、ＬＣＤのバックライトなどに利用される公知の反射板が、全て、利用可能である。反射板１２の反射面の主素材は、樹脂であっても金属であってもよい。反射時のエネルギー損失が少ないことから、反射板１２の反射面の主素材は、樹脂であるのが好ましい。反射板１２が樹脂で形成される場合は、一例として微細発泡樹脂が好適に用いられる。また、反射板１２には、誘電体多層膜が形成されていてもよい。反射板１２の反射特性は、鏡面反射性であっても、拡散反射性であっても構わない。
【００１９】
なお、バックライトユニット１０においては、好ましくは、光源１４は、１つの最大面が開放し、開放面と対向する面が反射板１２となっている筐体内に配置される。この際、光源１４が配置される筐体は、内側面が反射板（光反射面）であるのが好ましい。
【００２０】
［光源］
反射板１２の光反射面には、光源１４が配置される。なお、以下の説明では、図１における上方すなわち光の照射方向を『上』とも言う。従って、反射板１２は、上面が光反射面であり、光源１４は、反射板１２の上面に配置される。
光源１４は、反射板１２の上面に、二次元的に配置（配列）される。また、光源１４の上には、輝度均一化シート１６が配置される。すなわち、光源１４は、反射板１２と輝度均一化シート１６との間に配置される。また、二次元的に配置（配列）された光源１４の間を反射板１２が覆っている構成も、本発明に含まれる。
【００２１】
本発明のバックライトユニット１０において、光源１４の配置は、ＬＣＤに用いられる一般的な直下型バックライトと同様でよい。
従って、光源１４の配置は、規則的でも、不規則でもよいが、通常は、規則的である。また、光源１４の配置密度は、反射板１２の面方向に、均一でも、配置密度の変動があってもよい。
なお、面方向とは、シート状物（板状物、フィルム状物）の最大面すなわち主面の面方向である。
【００２２】
光源１４には、制限はなく、ＬＣＤの直下型バックライトに用いられる公知の光源が、各種、利用可能である。光源１４としては、一例として、ＬＥＤ（Light Emitting Diode（発光ダイオード））等が例示される。
また、ローカルディミングを好適に行える点で、光源１４は、直下型光源として複数のＬＥＤを２次元的に配置した構成が好適に利用される。
【００２３】
光源１４は、白色光源でも、青色光源などの色味を有する光を照射する光源でもよい。図示例のバックライトユニット１０の光源１４は、一例として、白色光源である。
青色光源等は、通常、後述するように、バックライトユニットが波長変換要素を有する場合に用いられる。また、白色光を照射する場合には、光源１４として、青色光源、緑色光源および赤色光源を配列することで、全体として白色光を照射するようにしてもよい。
【００２４】
光源１４の指向性は広いのが好ましい。そのため、個々の光源１４に対して、指向性を拡大するキャップを被せるのも好ましい。指向性を拡大するキャップは、例えば、特許４９９９１３１号公報、および、特許６１８８６４１号公報などに記載されている。光源１４の指向性が広い方が、バックライトの輝度均一性を高めることができる。指向性の指標として発光強度の半値全幅２θが１５０°以上であるのが好ましい。
【００２５】
［輝度均一化シート］
光源１４の上には、輝度均一化シート１６が設けられる。
輝度均一化シート１６は、本発明における輝度均一化要素であり、光源１４が照射した光の一部を反射し、一部を透過するものである。ここで言う光源１４が照射した光には、光源１４が照射して反射板１２（および筐体の側面）で反射された光、ならびに、光源１４が照射して輝度均一化シート１６および／または反射板１２で反射された光、も含まれる。
輝度均一化シート１６は、シート状物（板状物、フィルム状物）であり、連続する反射面内に、反射率が異なる部分を有する。言い換えれば、輝度均一化シート１６は、連続する反射面を面方向に見た際に、反射率が変化する部分を有する。すなわち、輝度均一化シート１６は、連続する反射面内に、反射率分布を有する。
本発明のバックライトユニットにおいて、このような輝度均一化シート１６（輝度均一化要素）は、少なくともブラッグ反射層を含む。
なお、本発明において、輝度均一化シート１６の反射率とは、光源１４の発光特性に対応するエネルギー反射率である。
【００２６】
輝度均一化シート１６は、連続する反射面内に、反射率が異なる部分を有する、すなわち、反射率分布を有するとは、具体的には、以下の意味を示す。
すなわち、図２に概念的に示すように、輝度均一化シート１６を面方向と直交する方向から見た場合に、斜線を付した光を反射する反射面領域１６ｒと、開口（貫通孔）および透明な領域などの光を反射しない透過領域１６ｔとを有する場合を想定する。
連続する反射面に反射率分布を有するとは、透過領域１６ｔを含まない、斜線で示す反射面領域１６ｒが連続する領域内において、反射率が異なる部分を有する、すなわち、反射率分布を有する、という意味を示す。言い換えれば、透過領域１６ｔを含まない反射面領域１６ｒ内に、反射率分布を有する、という意味である。
透過領域１６ｔとは、一例として、反射率が５％未満の領域を示す。
【００２７】
なお、本発明において、反射率（光反射率）は、以下の式で算出される。
【数１】
2018212070.tif 000003
ここで、式中においてｔ（λ）は輝度均一化シートの分光透過率を表し、ｉ（λ）は光源の分光放射輝度を表す。
輝度均一化シートの分光透過率ｔ（λ）は、公知の方法で測定すればよく、一例として紫外可視近赤外分光光度計（例えば、島津製作所製、ＵＶ−３１５０）で測定できる。輝度均一化シート１６のヘイズ値が高いが場合、例えばＪＩＳ  Ｋ  ７１３６に基づくヘイズ値が１５以上の場合には、ｔ（λ）は積分球を用いた測定による全光透過率を用いる。一例として、紫外可視近赤外分光光度計（例えば、日本分光社製、Ｖ７２００）を用いて測定できる。
光源１４の分光放射輝度ｉ（λ）は、公知の方法で測定すればよく、一例として分光放射計（例えば、トプコンテクノハウス社製、ＳＲ３）で測定できる。
【００２８】
本発明のバックライトユニット１０は、このような連続する反射面内に反射率分布を有する輝度均一化シート１６（輝度均一化要素）を有することにより、直下型バックライトユニットにおいて、さらなる薄型化および輝度均一化を可能にしている。
【００２９】
ＬＣＤ等のバックライトにおいては、面内の輝度（面方向の輝度）の均一化を図るために、光源と光照射面との間に、拡散板およびプリズムシート等の光学部材が設けられる。直下型バックライトユニットでは、輝度の均一化を図るためには、光源と光学部材との間に、ある程度の間隙が必要であり、バックライトユニットすなわちＬＣＤの薄型化を困難なものにしている。
これに対して、光源と拡散板等の光学部材との間に、前述の光導通反射板のような、多数の開口を有し、かつ、光源に対応する位置から離間するにしたがって、漸次、開口の面積および／または密度が大きくなる構成を有する、面内の輝度を均一化するための反射板を設けることで、光源と拡散板等の光学部材との間隙を狭くして、バックライトユニットを薄型化することができる。
以下の説明では、このような開口によって面内の輝度を均一化するための、開口部以外は均一である反射板を『開口による輝度均一化反射板』とも言う。
【００３０】
しかしながら、このような開口の面積率等の違いによって輝度を均一化する、開口による輝度均一化反射板は、光をほぼ完全に透過する開口部を有するため、光が透過する部分と反射する部分との透過光量の差が大きい。すなわち、反射板の面方向における透過光量の差が大きい。
そのため、やはり、光源と反射板との間、もしくは、反射板と拡散板等との間、もしくは拡散板とプリズムシート等の光学部材の間に、ある程度のクリアランス（間隙）が必要になってしまう。特に、反射板と拡散板等との間、もしくは、拡散板とプリズムシート等の光学部材の間の空隙が十分でないと開口による輝度均一化反射板の開口パターンが視認されてしまう。
【００３１】
これに対し、連続する反射面内に反射率分布を有する輝度均一化シート１６は、連続する反射面内で反射率が異なる部分を有し、かつ、光が完全に透過する開口および透明な領域等を必ずしも設ける必要がない。すなわち、開口による輝度均一化反射板における反射面と開口との境界のように、面方向に見た際に急激に反射率が変化する部分を設ける必要が無い。
そのため、従来の開口による輝度均一化反射板に比して、より高い輝度の均一化効果が得られる。具体的には、光源１４と輝度均一化シート１６との間、または、輝度均一化シート１６と拡散板１８等との間、または、拡散板１８とプリズムシート２０ａ等の光学部材の間のクリアランス（間隙）を小さくすることが可能となる。その結果、本発明のバックライトユニット１０によれば、より好適に、バックライトユニット１０を薄型化でき、および／または、面方向の輝度を均一化できる。
【００３２】
本発明のバックライトユニット１０において、好ましくは、輝度均一化シート１６は、光源１４の光軸上で最大になるように、連続する反射面内で反射率分布を有する。
より好ましくは、図３に概念的に示すように、横軸を輝度均一化シート１６の面方向の位置、縦軸を輝度均一化シート１６の反射率として、一点鎖線が面方向における光源１４の光軸Ｚの位置であるとすると、輝度均一化シート１６の反射率は、面方向の光源１４の光軸Ｚ上で最大になり、光軸Ｚから面方向に離間するにしたがって、漸次、低下するように反射率が変化する反射率分布を有するのが好ましい。
なお、図３は、輝度均一化シート１６の面方向の１方向しか示していないが、輝度均一化シート１６の反射率は、光軸を中心とする回転方向３６０°の全方向において、このような反射率を有するのが好ましい。
【００３３】
ここで、輝度均一化シート１６の連続する反射面内の反射率分布（反射率の変化）は、段階的であってもよい。しかしながら、輝度均一化シート１６の面方向における反射率分布は、図３に示すような連続的な分布（連続的な変化）であるのが好ましい。
すなわち、輝度均一化シート１６の反射率は、図４に概念的に示すように、輝度均一化シート１６の面方向における任意の２点をＸａおよびＸｂとした際に、位置Ｘａと位置Ｘｂとの間の反射率分布（反射率の変化）が、連続的であるのが好ましい。
これにより、輝度均一化シート１６による輝度均一化の効果を好適にして、さらにバックライトユニット１０を薄型化できる。
【００３４】
なお、輝度均一化シート１６の反射率分布は、前述の反射率の測定方法によって、輝度均一化シート１６の反射率の測定を面方向で二次元的に行って、測定すればよい。
【００３５】
輝度均一化シート１６は、反射率の最小値が５％以上であるのが好ましい。
輝度均一化シート１６の反射率の最小値を５％以上とすることにより、輝度均一化シート１６による輝度均一化の効果を好適にして、さらにバックライトユニット１０を薄型化できる点で好ましい。
なお、本発明において、輝度均一化シート１６は、連続する反射面内で反射率分布を有するものであれば、放熱目的等の必要に応じて、開口（貫通孔）および透明部等など、例えばＪＩＳ  Ｋ  ７３６１に準拠して測定する全光線透過率が９６％以上である部分を有してもよい。
【００３６】
輝度均一化シート１６の反射率の最大値と最小値の差は、２０％以上であるのが好ましく、４０％以上であるのがより好ましく、５０％以上であるのがさらに好ましく、８０％以上であるのが特に好ましい。
【００３７】
輝度均一化シート１６の反射率が最大となる部分は、一例として、２次元格子状に周期的に存在する。反射率が最大となる部分の間隔は、光源１４の配置距離と等しいのが好ましい。具体的な一例として、輝度均一化シート１６の反射率が最大となる部分は、格子状で、格子の一方の方向（横方向）に４０ｍｍ間隔、格子の他方の方向（縦方向）に４５ｍｍ間隔である。
輝度均一化シート１６の反射率が最大となる部分の間隔は、５０ｍｍ以下が好ましく、４０ｍｍ以下がより好ましく、２０ｍｍ以下がさらに好ましく、１５ｍｍ以下が特に好ましい。反射率が最大となる部分の間隔を小さくすることで、より高品位なローカルディミングに対応した面内分割数の多いバックライトへの好適な適用が可能になる。
【００３８】
本発明のバックライトユニット１０において、輝度均一化シート１６は、少なくともブラッグ反射層を含むものであり、前述のように、光源１４が照射した光の一部を反射、一部を透過し、かつ、連続する反射面内に、反射率が異なる部分を有する。
ブラッグ反射層は、層の厚さ方向に屈折率の変調を有する層である。ブラッグ反射層においては、その屈折率変調に対して直交する成分を有する光が入射した際に、各屈折率界面において透過光および反射光が生じ、これらが互いに干渉し、その結果、入射光の一部が反射される。一般に、ブラッグ反射層は、周期的な多層構造を有し、層の数を増減することで反射率を制御することができる。
ブラッグ反射層の一例としては、誘電体多層膜、および、コレステリック液晶相を固定してなる層等が例示される。
本発明のバックライトユニット１０において、輝度均一化シート１６は、少なくとも一部にブラッグ反射層を含めばよいが、ブラッグ反射層からなるのが好ましく、または、全面がブラッグ反射層からなる反射層を有するのが好ましい。
【００３９】
ブラッグ反射層の厚さには制限はないが、１００μｍ以下であるのが好ましく、３０μｍ以下であるのがより好ましく、１０μｍ以下であるのがさらに好ましい。
輝度均一化シート１６にブラッグ反射層を用いることで、１００μｍ以下の薄い層で、十分な輝度均一化の効果を発現することができる。
【００４０】
このような輝度均一化シート１６は、一例として、図５に概念的に示すように、支持体２８に、コレステリック液晶相を固定してなる層３０を設けた構成が例示される。
以下の説明では、コレステリック液晶相を固定してなる層を『コレステリック液晶層』とも言う。
【００４１】
周知のように、コレステリック液晶相は、反射に波長選択性を有し、かつ、左円偏光および右円偏光のいずれかを反射する。すなわち、一例として、コレステリック液晶相が、青色光に選択反射中心波長を有する左円偏光を反射するものであれば、このコレステリック液晶相を固定してなるコレステリック液晶層は、青色の左円偏光の一部のみを反射して、それ以外の光を透過する。
【００４２】
前述のように、図示例のバックライトユニット１０は、前述のように、光源１４が白色光を照射するものである。従って、コレステリック液晶層３０は、白色光の一部を反射して一部を透過するものである。
これに対応して、コレステリック液晶層３０は、図示は省略するが、少なくとも、青色光の一部を反射するコレステリック液晶層、緑色光の一部を反射するコレステリック液晶層、および、赤色光の一部を反射するコレステリック液晶層を有する。
【００４３】
ただし、本発明において、白色光に対応する輝度均一化シート１６は、白色光の一部を反射して一部を透過できるものであれば、各種の構成が利用可能である。
したがって、コレステリック液晶層３０は、例えば、２色の中間に選択反射中心波長を有する２色に対応するコレステリック液晶層を有してもよく、１つの色に対して互いに異なる選択反射中心波長を有する複数のコレステリック液晶層を有してもよい。
また、コレステリック液晶層３０は、目的とする波長域の光の一部を反射して、一部を透過できれば、１層構成でも２層構成でもよく、あるいは、３層以上の層構成を有するものでもよい。
【００４４】
また、図示例の輝度均一化シート１６は、１枚の支持体２８にコレステリック液晶層３０を形成している。
ここで、輝度均一化シート１６が、複数層のコレステリック液晶層を有する場合には、輝度均一化シート１６は、１枚の支持体２８に複数層のコレステリック液晶層を形成したものでもよく、あるいは、支持体に１層のコレステリック液晶層を形成したものを、複数枚、作製して、貼着することで、輝度均一化シート１６としてもよい。
【００４５】
＜支持体＞
輝度均一化シート１６の支持体２８は、後述するコレステリック液晶層３０を支持するものである。
【００４６】
支持体２８は単層であっても、多層であってもよい。単層である場合の支持体２８としては、ガラス、トリアセチルセルロース（ＴＡＣ）、ポリエチレンテレフタレート（ＰＥＴ）、ポリカーボネート、ポリ塩化ビニル、アクリル、および、ポリオレフィン等からなる支持体が挙げられる。多層である場合の支持体２８の例としては、前述の単層の支持体のいずれかなどを基板として含み、この基板の表面に他の層を設けたものなどが挙げられる。
【００４７】
また、支持体２８の膜厚には制限はなく、充分な透明性を有し、かつ、コレステリック液晶層３０を支持できる厚さを、形成材料等に応じて、適宜、設定すればよい。具体的には、支持体２８の厚さは１０〜３００μｍが好ましく、１２〜１００μｍがより好ましく、１２〜６５μｍがさらに好ましい。
また、支持体２８は、透明であるのが好ましい。具体的には、支持体２８は、ＪＩＳ  Ｋ  ７３６１に準拠して測定する全光線透過率が９０％以上であるのが好ましい。
【００４８】
なお、支持体２８とコレステリック液晶層３０との間には、下地層を設けてもよい。下地層は樹脂層であるのが好ましく、透明樹脂層であるのがより好ましい。下地層の例としては、コレステリック液晶層３０を形成する際の液晶化合物の配向を調節するための配向膜、および、支持体２８とコレステリック液晶層３０との接着特性を改善するための層、などが挙げられる。
【００４９】
＜コレステリック液晶層＞
輝度均一化シート１６において、コレステリック液晶層３０は、前述のように、コレステリック液晶相を固定してなる層である。すなわち、コレステリック液晶層３０は、コレステリック構造を有する液晶材料からなる層である。
また、図示例のコレステリック液晶層３０は、少なくとも、青色光を反射するコレステリック液晶層、緑色光を反射するコレステリック液晶層、および、赤色光を反射するコレステリック液晶層を有する。
以下の説明は、コレステリック液晶層３０を１層と見なして行うが、各色のコレステリック液晶層を含む全てのコレステリック液晶層に共通である。
【００５０】
＜＜コレステリック液晶相＞＞
コレステリック液晶相は、特定の波長において選択反射性を示すことが知られている。選択反射の中心波長λは、コレステリック液晶相における螺旋構造のピッチＰ（＝螺旋の周期）に依存し、コレステリック液晶相の平均屈折率ｎとλ＝ｎ×Ｐの関係に従う。そのため、この螺旋構造のピッチを調節することによって、コレステリック液晶層３０の選択反射波長（選択反射中心波長）を調節することができる。コレステリック液晶相のピッチは、コレステリック液晶層３０の形成の際、重合性液晶化合物と共に用いるキラル剤の種類、またはその添加濃度に依存するため、これらを調節することによって所望のピッチを得ることができる。
なお、ピッチの調節については富士フイルム研究報告Ｎｏ．５０（２００５年）ｐ．６０−６３に詳細な記載がある。螺旋のセンスおよびピッチの測定法については「液晶化学実験入門」日本液晶学会編  シグマ出版２００７年出版、４６頁、および「液晶便覧」液晶便覧編集委員会  丸善  １９６頁に記載の方法を用いることができる。
【００５１】
コレステリック液晶相は、走査型電子顕微鏡（ＳＥＭ（Scanning Electron Microscope））によって観測されるコレステリック液晶層３０の断面図において、明部と暗部との縞模様を与える。この明部と暗部の繰り返しの、明部２つおよび暗部２が、螺旋１ピッチに相当する。このことから、ピッチは、ＳＥＭ断面図から測定することができる。コレステリック液晶層３０においては、上記縞模様の各線の法線がコレステリック液晶相の螺旋軸方向となる。
【００５２】
なお、コレステリック液晶相の反射光は右円偏光もしくは左円偏光である。すなわち、輝度均一化シート１６において、コレステリック液晶層３０は、右円偏光および左円偏光のいずれかを反射する。反射光が右円偏光であるか左円偏光であるかは、コレステリック液晶相の螺旋の捩れ方向による。コレステリック液晶相による円偏光の選択反射は、コレステリック液晶相の螺旋の捩れ方向が右の場合は右円偏光を反射し、螺旋の捩れ方向が左の場合は左円偏光を反射する。
なお、コレステリック液晶相の旋回の方向は、コレステリック液晶層３０を形成する液晶化合物の種類または添加されるキラル剤の種類によって調節できる。
【００５３】
また、選択反射を示す選択反射帯域（円偏光反射帯域）の半値幅Δλ（ｎｍ）は、コレステリック液晶相のΔｎと螺旋のピッチＰとに依存し、Δλ＝Δｎ×Ｐの関係に従う。そのため、選択反射帯域の幅の制御は、Δｎを調節して行うことができる。Δｎは、コレステリック液晶層３０を形成する液晶化合物の種類およびその混合比率、ならびに、配向固定時の温度により調節できる。反射波長域の半値幅は輝度均一化シート１６の用途に応じて調節され、例えば５０〜５００ｎｍであればよく、好ましくは１００〜３００ｎｍであればよい。
【００５４】
＜＜コレステリック液晶層の作製方法＞＞
コレステリック液晶層３０は、コレステリック液晶相を固定して得ることができる。
コレステリック液晶相を固定した構造は、コレステリック液晶相となっている液晶化合物の配向が保持されている構造であればよく、典型的には、重合性液晶化合物をコレステリック液晶相の配向状態としたうえで、紫外線照射および加熱等によって重合、硬化して、流動性が無い層を形成して、同時に、外場または外力によって配向形態に変化を生じさせることない状態に変化した構造であればよい。
なお、コレステリック液晶相を固定した構造においては、コレステリック液晶相の光学的性質が保持されていれば十分であり、液晶化合物は、液晶性を示さなくてもよい。例えば、重合性液晶化合物は、硬化反応により高分子量化して、液晶性を失っていてもよい。
【００５５】
コレステリック液晶相を固定してなるコレステリック液晶層３０の形成に用いる材料としては、一例として、液晶化合物を含む液晶組成物が挙げられる。液晶化合物は重合性液晶化合物であるのが好ましい。
コレステリック液晶層３０の形成に用いる液晶化合物を含む液晶組成物は、さらに界面活性剤を含むのが好ましい。また、コレステリック液晶層３０の形成に用いる液晶組成物は、さらにキラル剤、重合開始剤を含んでいてもよい。
【００５６】
−−重合性液晶化合物−−
重合性液晶化合物は、棒状液晶化合物であっても、円盤状液晶化合物であってもよいが、棒状液晶化合物であるのが好ましい。
コレステリック液晶相を形成する棒状の重合性液晶化合物の例としては、棒状ネマチック液晶化合物が挙げられる。棒状ネマチック液晶化合物としては、アゾメチン類、アゾキシ類、シアノビフェニル類、シアノフェニルエステル類、安息香酸エステル類、シクロヘキサンカルボン酸フェニルエステル類、シアノフェニルシクロヘキサン類、シアノ置換フェニルピリミジン類、アルコキシ置換フェニルピリミジン類、フェニルジオキサン類、トラン類、および、アルケニルシクロヘキシルベンゾニトリル類が好ましく用いられる。低分子液晶化合物だけではなく、高分子液晶化合物も用いることができる。
【００５７】
重合性液晶化合物は、重合性基を液晶化合物に導入することで得られる。重合性基の例には、不飽和重合性基、エポキシ基、および、アジリジニル基等が含まれ、不飽和重合性基が好ましく、エチレン性不飽和重合性基がより好ましい。重合性基は種々の方法で、液晶化合物の分子中に導入できる。重合性液晶化合物が有する重合性基の個数は、好ましくは１〜６個、より好ましくは１〜３個である。重合性液晶化合物の例は、Ｍａｋｒｏｍｏｌ．Ｃｈｅｍ．，１９０巻、２２５５頁（１９８９年）、Ａｄｖａｎｃｅｄ  Ｍａｔｅｒｉａｌｓ  ５巻、１０７頁（１９９３年）、米国特許第４６８３３２７号明細書、同第５６２２６４８号明細書、同第５７７０１０７号明細書、国際公開第９５／２２５８６号、同第９５／２４４５５号、同第９７／００６００号、同第９８／２３５８０号、同第９８／５２９０５号、特開平１−２７２５５１号公報、同６−１６６１６号公報、同７−１１０４６９号公報、同１１−８００８１号公報、および特開２００１−３２８９７３号公報などに記載の化合物が含まれる。２種類以上の重合性液晶化合物を併用してもよい。２種類以上の重合性液晶化合物を併用すると、配向温度を低下させることができる。
【００５８】
重合性液晶化合物の具体例としては、下記式（１）〜（１１）に示す化合物が挙げられる。
【００５９】
【化１】
2018212070.tif 000004
【００６０】
【化２】
2018212070.tif 000005
［化合物（１１）において、Ｘ1は２〜５（整数）である］
【００６１】
また、上記以外の重合性液晶化合物としては、特開昭５７−１６５４８０号公報に開示されているようなコレステリック相を有する環式オルガノポリシロキサン化合物等を用いることができる。さらに、前述の高分子液晶化合物としては、液晶を呈するメソゲン基を主鎖、側鎖、あるいは主鎖および側鎖の両方の位置に導入した高分子、コレステリル基を側鎖に導入した高分子コレステリック液晶、特開平９−１３３８１０号公報に開示されているような液晶性高分子、および、特開平１１−２９３２５２号公報に開示されているような液晶性高分子等を用いることができる。
【００６２】
また、液晶組成物中の重合性液晶化合物の添加量は、液晶組成物の固形分質量（溶媒を除いた質量）に対して、７５〜９９．９質量％であるのが好ましく、８０〜９９質量％であるのがより好ましく、８５〜９０質量％であるのがさらに好ましい。
【００６３】
−−界面活性剤−−
コレステリック液晶層３０を形成する際に用いる液晶組成物は、界面活性剤を含有してもよい。
界面活性剤は、安定的にまたは迅速にプレーナー配向のコレステリック液晶相とするために寄与する配向制御剤として機能できる化合物が好ましい。界面活性剤としては、例えば、シリコ−ン系界面活性剤およびフッ素系界面活性剤が挙げられ、フッ素系界面活性剤が好ましく例示される。
【００６４】
界面活性剤の具体例としては、特開２０１４−１１９６０５号公報の段落［００８２］〜［００９０］に記載の化合物、特開２０１２−２０３２３７号公報の段落［００３１］〜［００３４］に記載の化合物、特開２００５−９９２４８号公報の段落［００９２］および［００９３］中に例示されている化合物、特開２００２−１２９１６２号公報の段落［００７６］〜［００７８］および段落［００８２］〜［００８５］中に例示されている化合物、ならびに、特開２００７−２７２１８５号公報の段落［００１８］〜［００４３］等に記載のフッ素（メタ）アクリレート系ポリマー、などが挙げられる。
なお、界面活性剤は、１種を単独で用いてもよいし、２種以上を併用してもよい。
フッ素系界面活性剤としては、特開２０１４−１１９６０５号公報の段落［００８２］〜［００９０］に記載の化合物が好ましい。
【００６５】
液晶組成物中における、界面活性剤の添加量は、重合性液晶化合物の全質量に対して０．０１〜１０質量％が好ましく、０．０１〜５質量％がより好ましく、０．０２〜１質量％がさらに好ましい。
【００６６】
−−キラル剤（光学活性化合物）−−
キラル剤はコレステリック液晶相の螺旋構造を誘起する機能を有する。キラル剤は、化合物によって誘起する螺旋の捩れ方向または螺旋ピッチが異なるため、目的に応じて選択すればよい。
キラル剤としては、特に制限はなく、公知の化合物（例えば、液晶デバイスハンドブック、第３章４−３項、ＴＮ（twisted nematic）、ＳＴＮ（Super Twisted Nematic）用カイラル剤、１９９頁、日本学術振興会第１４２委員会編、１９８９に記載）、イソソルビド、および、イソマンニド誘導体等を用いることができる。
キラル剤は、一般に不斉炭素原子を含むが、不斉炭素原子を含まない軸性不斉化合物および面性不斉化合物等もキラル剤として用いることができる。軸性不斉化合物または面性不斉化合物の例には、ビナフチル、ヘリセン、パラシクロファン、および、これらの誘導体が含まれる。
キラル剤は、重合性基を有していてもよい。キラル剤と液晶化合物とがいずれも重合性基を有する場合は、重合性キラル剤と重合性液晶化合物との重合反応により、重合性液晶化合物から誘導される繰り返し単位と、キラル剤から誘導される繰り返し単位とを有するポリマーを形成することができる。この態様では、重合性キラル剤が有する重合性基は、重合性液晶化合物が有する重合性基と、同種の基であるのが好ましい。従って、キラル剤の重合性基も、不飽和重合性基、エポキシ基およびアジリジニル基等であるのが好ましく、不飽和重合性基であるのがより好ましく、エチレン性不飽和重合性基であるのがさらに好ましい。
また、キラル剤は、液晶化合物であってもよい。
【００６７】
キラル剤が光異性化基を有する場合には、塗布、配向後に活性光線などのフォトマスク照射によって、発光波長に対応した所望の反射波長のパターンを形成することができるので好ましい。光異性化基としては、フォトクロッミック性を示す化合物の異性化部位、アゾ基、アゾキシ基、および、シンナモイル基が好ましい。具体的な化合物として、特開２００２−８０４７８号公報、特開２００２−８０８５１号公報、特開２００２−１７９６６８号公報、特開２００２−１７９６６９号公報、特開２００２−１７９６７０号公報、特開２００２−１７９６８１号公報、特開２００２−１７９６８２号公報、特開２００２−３３８５７５号公報、特開２００２−３３８６６８号公報、特開２００３−３１３１８９号公報、および、特開２００３−３１３２９２号公報等に記載の化合物が例示される。
【００６８】
液晶組成物における、キラル剤の含有量は、重合性液晶化合物量の０．０１〜２００モル％が好ましく、１〜３０モル％がより好ましい。
【００６９】
−−重合開始剤−−
液晶組成物が重合性化合物を含む場合は、重合開始剤を含有しているのが好ましい。紫外線照射により重合反応を進行させる態様では、使用する重合開始剤は、紫外線照射によって重合反応を開始可能な光重合開始剤であるのが好ましい。光重合開始剤としては、α−カルボニル化合物（米国特許第２３６７６６１号、同２３６７６７０号の各明細書記載）、アシロインエーテル（米国特許第２４４８８２８号明細書記載）、α−炭化水素置換芳香族アシロイン化合物（米国特許第２７２２５１２号明細書記載）、多核キノン化合物（米国特許第３０４６１２７号、同２９５１７５８号の各明細書記載）、トリアリールイミダゾールダイマーとｐ−アミノフェニルケトンとの組み合わせ（米国特許第３５４９３６７号明細書記載）、アクリジンおよびフェナジン化合物（特開昭６０−１０５６６７号公報、米国特許第４２３９８５０号明細書記載）、ならびに、オキサジアゾール化合物（米国特許第４２１２９７０号明細書記載）等が挙げられる。
液晶組成物中の光重合開始剤の含有量は、重合性液晶化合物の含有量に対して０．１〜２０質量％が好ましく、０．５〜１２質量％がさらに好ましい。
【００７０】
−−架橋剤−−
液晶組成物は、硬化後の膜強度向上、耐久性向上のため、任意に架橋剤を含有していてもよい。架橋剤としては、紫外線、熱、湿気等で硬化するものが好適に使用できる。
架橋剤としては、特に制限はなく、目的に応じて適宜選択することができ、例えば、トリメチロールプロパントリ（メタ）アクリレート、ペンタエリスリトールトリ（メタ）アクリレート等の多官能アクリレート化合物；グリシジル（メタ）アクリレート、エチレングリコールジグリシジルエーテル等のエポキシ化合物；２，２−ビスヒドロキシメチルブタノール−トリス［３−（１−アジリジニル）プロピオネート］、４，４−ビス（エチレンイミノカルボニルアミノ）ジフェニルメタン等のアジリジン化合物；ヘキサメチレンジイソシアネート、ビウレット型イソシアネート等のイソシアネート化合物；オキサゾリン基を側鎖に有するポリオキサゾリン化合物；ビニルトリメトキシシラン、Ｎ−（２−アミノエチル）３−アミノプロピルトリメトキシシラン等のアルコキシシラン化合物などが挙げられる。また、架橋剤の反応性に応じて公知の触媒を用いることができ、膜強度および耐久性向上に加えて生産性を向上させることができる。これらは、１種単独で使用してもよいし、２種以上を併用してもよい。
架橋剤の含有量は、液晶組成物の固形分質量に対して、３〜２０質量％が好ましく、５〜１５質量％がより好ましい。架橋剤の含有量が上記範囲内であれば、架橋密度向上の効果が得られやすく、コレステリック液晶相の安定性がより向上する。
【００７１】
−−その他の添加剤−−
液晶組成物中には、必要に応じて、さらに重合禁止剤、酸化防止剤、紫外線吸収剤、光安定化剤、色材、および、金属酸化物微粒子等を、光学的性能等を低下させない範囲で添加することができる。
【００７２】
コレステリック液晶層３０を形成する際には、液晶組成物は、液体として用いられるのが好ましい。
液晶組成物は溶媒を含んでいてもよい。溶媒としては、特に制限はなく、目的に応じて適宜選択することができるが、有機溶媒が好ましく用いられる。
有機溶媒としては、特に制限はなく、目的に応じて適宜選択することができ、例えば、メチルエチルケトン、メチルイソブチルケトン等のケトン類、アルキルハライド類、アミド類、スルホキシド類、ヘテロ環化合物、炭化水素類、エステル類、および、エーテル類などが挙げられる。これらは、１種単独で使用してもよいし、２種以上を併用してもよい。これらの中でも、環境への負荷を考慮した場合にはケトン類が好ましい。上述の単官能重合性モノマーなどの上述の成分が溶媒として機能していてもよい。
【００７３】
コレステリック液晶層３０を形成する際には、支持体２８に液晶組成物を塗布して、液晶化合物をコレステリック液晶相の状態に配向した後、液晶化合物を硬化して、コレステリック液晶層３０とする。
支持体２８上への液晶組成物の塗布は、スピンコート、バーコートおよびスプレー塗布等のシート状物に液体を一様に塗布できる公知の方法が全て利用可能である。
【００７４】
支持体２８上に塗布された液晶組成物は、必要に応じて乾燥および／または加熱され、その後、硬化されて、コレステリック液晶層３０を形成する。この乾燥および／または加熱の工程で、液晶組成物中の重合性液晶化合物がコレステリック液晶相に配向すればよい。加熱を行う場合、加熱温度は、２００℃以下が好ましく、１３０℃以下がより好ましい。
【００７５】
配向させた液晶化合物は、必要に応じて、さらに重合される。重合は、熱重合、および、光照射による光重合のいずれでもよいが、光重合が好ましい。光照射は、紫外線を用いるのが好ましい。照射エネルギーは、２０〜５０Ｊ／ｃｍ2が好ましく、１００〜１５００ｍＪ／ｃｍ2がより好ましい。光重合反応を促進するため、加熱条件下または窒素雰囲気下で光照射を実施してもよい。照射紫外線波長は２５０〜４３０ｎｍが好ましい。
【００７６】
コレステリック液晶層３０は、右円偏光を反射するものでも、左円偏光を反射するものでも、右円偏光を反射するコレステリック液晶層と、左円偏光を反射するコレステリック液晶層との両方を有するものでもよい。
この点に関しては、コレステリック液晶層３０が有する各色に対応するコレステリック液晶層に関しても同様である。
【００７７】
前述のように、コレステリック液晶相を固定してなるコレステリック液晶層３０は、ＳＥＭ（走査型電子顕微鏡）で観察する断面図において、明部と暗部とを交互に積層した縞模様が観察される。
ここで、本発明において、コレステリック液晶層３０は、断面における明部および暗部が、波打ち構造を有するのが好ましい。
【００７８】
図６に、一般的なコレステリック液晶層３０の断面を概念的に示す。
図６に示すように、支持体２８上に配置されたコレステリック液晶層３０の断面では、通常、ＳＥＭ観察により、明部Ｂと暗部Ｄとの縞模様が観察される。すなわち、コレステリック液晶相を固定してなるコレステリック液晶層３０の断面では、明部Ｂと暗部Ｄとを交互に積層した層状構造が観察される。
前述のように、２つの明部と２つの暗部とが、コレステリック液晶相の螺旋１ピッチ分に相当する。
一般的に、明部Ｂおよび暗部Ｄの縞模様（層状構造）は、図６に示すように、支持体２８の表面すなわちコレステリック液晶層３０の形成面と平行となるように形成される。このような態様の場合、コレステリック液晶相の液晶化合物の螺旋軸は、支持体２８の表面に直交した状態で揃っているため、コレステリック液晶層３０は、鏡面反射性を示す。すなわち、コレステリック液晶相を固定してなるコレステリック液晶層３０の法線方向から光が入射される場合、法線方向に光は反射されるが、斜め方向には光は反射されにくく、拡散反射性に劣る（図６中の矢印参照）。
【００７９】
これに対して、図７に断面を概念的に示すように、コレステリック液晶相を固定してなるコレステリック液晶層３０のＳＥＭ観察により特定される明部Ｂおよび暗部Ｄが波打ち構造（凹凸構造）を有する場合には、コレステリック液晶相の液晶化合物の螺旋軸が傾いている領域を有する。そのため、波打ち構造を有するコレステリック液晶層３０に対して、コレステリック液晶層３０の法線方向から光が入射されると、図７に示すように、液晶化合物の螺旋軸が傾いている領域があるため、入射光の一部が斜め方向に反射される（図７中の矢印参照）。
つまり、コレステリック液晶相を固定してなる層において、明部Ｂおよび暗部Ｄが波打ち構造を有することにより、コレステリック液晶層３０は、拡散反射性を有する。そのため、コレステリック液晶層３０が波打ち構造を有することで、輝度均一化シート１６に入射した光を好適に拡散反射させるので、輝度均一化シート１６による面方向の輝度均一化の効果を、より向上でき、すなわち、さらに薄型化することも可能である。
【００８０】
波打ち構造を有するコレステリック液晶層３０では、波打ち構造が成す連続線において、支持体２８におけるコレステリック液晶層３０の形成面に対する傾斜角度が０°となる山（頂部）および谷（底部）が、ＳＥＭ観察により、複数、特定される。
ここで、良好な拡散反射性を得られる等の点で、コレステリック液晶層３０は、ＳＥＭ観察により隣接する山と谷とに挟まれた波打ち構造の明部Ｂまたは暗部Ｄが成す連続線の支持体２８の表面すなわちコレステリック液晶層３０の形成面に対する角度が、５°以上となる領域を、複数、有するのが好ましい。
【００８１】
また、同様の理由で、コレステリック液晶層３０は、明部Ｂおよび暗部Ｄの波打ち構造におけるピーク間距離（波の周期）の平均が１〜５０μｍであるのが好ましい。
【００８２】
なお、輝度均一化シート１６が鏡面反射性であるか拡散反射性であるかは、以下の値Ｓを用いて判別できる。
Ｓ＝（鏡面反射率）／（積分反射率）
積分反射率は、公知の方法で測定できるが、一例として、分光計（例えば、日本分光製、Ｖ−５５０）を用いて測定できる。また、鏡面反射率は、公知の方法で測定できるが、一例として、自動絶対反射率測定装置（例えば、日本分光製、ＡＲＭ−５００Ｖ）を用いて測定できる。
Ｓの値が０．８５より大きい場合その輝度均一化シートは鏡面反射性を有しており、０．４より小さい場合は拡散反射性を有している。
【００８３】
輝度均一化シート１６が拡散反射性を有している場合、Ｓの値は０．３以下であるのが好ましく、０．２以下であるのがより好ましい。Ｓの値が小さい方が、拡散反射性が強いことを意味し、より大きな輝度均一化効果が得られる。
【００８４】
このような波打ち構造を有するコレステリック液晶層３０は、一例として、以下のように形成できる。
すなわち、一般的なコレステリック液晶相を固定してなるコレステリック液晶層３０は、支持体２８の表面にラビング処理等を施して、配向規制力を付与して形成する。
これに対して、波打ち構造を有するコレステリック液晶層３０は、支持体２８の表面に、配向規制力を付与しないか、もしくは、弱い配向規制力を付与した状態とすることで、形成できる。例えば、コレステリック液晶層３０の形成面（支持体２８の表面または支持体２８上に設けた下地層）にラビング処理を実施しない、もしくは弱いラビング処理を行なう程度として、適切な配向規制力を付与することで、上述した好ましい波打ち構造を有するコレステリック液晶層３０を形成できる。
【００８５】
コレステリック液晶層３０の膜厚には、特に制限はなく、必要な反射率が得られる膜厚を、選択反射中心波長等に応じて、適宜、設定すればよい。
【００８６】
＜輝度均一化シートにおける反射率分布の形成＞
前述のように、輝度均一化シート１６は、連続する反射面内に反射率分布を有する。
反射率分布の形成は、輝度均一化シート１６の形成材料に応じた公知の方法で行えばよい。一例として、輝度均一化シート１６における光反射部材の積層数を部分的に変更する方法、輝度均一化シート１６における光反射部材の厚さを部分的に変更する方法、および、輝度均一化シート１６における光反射部材の形成材料を部分的に変更する方法、等が例示される。
【００８７】
前述のように、輝度均一化シート１６が、支持体２８とコレステリック液晶層３０とを有する場合には、輝度均一化シート１６の連続する反射面内に反射率分布を形成する方法として、コレステリック液晶層３０の厚さを、目的とする反射率分布に応じて、部分的に変更する方法が例示される。
前述のように、コレステリック液晶層３０は、コレステリック液晶相の螺旋のピッチ数が多い程、反射率が高くなり、１０ピッチ程度あれば十分である。コレステリック液晶層３０の膜厚を、目的とする反射率分布に応じて変更することにより、輝度均一化シート１６の連続する反射面内において、反射率分布を形成できる。
なお、コレステリック液晶層３０の厚さを部分的に変える場合には、例えば、右円偏光を反射するこれステリック液晶層を均一な膜厚で形成し、その上に、左円偏光を反射するコレステリック液晶層を、必要に応じて部分的に厚さを変えて、部分的にあるいは全面的に形成する、等の構成でもよい。
【００８８】
コレステリック液晶層の厚さを変更する方法としては、一例として、前述の液晶組成物の塗布を、スクロール印刷およびインクジェット等の印刷法で行って塗布厚を調節する方法、ならびに、液晶組成物の塗布をスプレー塗布で行って塗布量によって塗布厚を調節する方法、が例示される。
【００８９】
また、コレステリック液晶層３０の厚さを、目的とする反射率分布に応じて、部分的に変更する方法としては、図８に概念的に示すように、支持体２８（コレステリック液晶層の形成面）に透明な突起２８ａを設けて、突起２８ａを覆うようにコレステリック液晶層３０を形成する方法も利用可能である。
この際においては、例えば、破線で示す突起２８ａを包埋する厚さまで右円偏光を反射するコレステリック液晶層を形成し、その上に、左円偏光を反射するコレステリック液晶層を形成する等の構成でもよい。
【００９０】
輝度均一化シート１６の連続する反射面内に反射率分布を形成する別の方法として、コレステリック液晶層３０におけるコレステリック液晶相の配向度を部分的に変更する方法が例示される。
コレステリック液晶層３０（コレステリック液晶相）における反射率は、コレステリック液晶相の配向度が高いほど高い。したがって、コレステリック液晶相の配向度を部分的に変更することにより、輝度均一化シート１６の連続する反射面内に反射率分布を形成できる。
コレステリック液晶相の配向度を部分的に変更する方法としては、コレステリック液晶層３０の形成時における加熱温度を部分的に変更する方法、マスキング等によってコレステリック液晶層３０の形成時における液晶化合物を硬化するための紫外線の照射量（すなわち露光量）を部分的に変更する方法等が例示される。
【００９１】
さらに、輝度均一化シート１６の連続する反射面内に反射率分布を形成する別の方法として、組成の異なる液晶化合物によるコレステリック液晶層を、パターニングして形成することで、１層のコレステリック液晶層３０を形成する方法が例示される。
例えば、コレステリック液晶層は、液晶化合物のΔｎ（複屈折）が大きい程、反射率が高くなる。従って、互いにΔｎが異なる液晶化合物を含有する、複数種の液晶組成物を調製し、各液晶組成物をパターニングして塗布して、コレステリック液晶層３０を形成することにより、輝度均一化シート１６の連続する反射面内に反射率分布を形成できる。
また、キラル剤の含有量が異なると、選択反射中心波長が変化するので、目的とする波長の光の反射率は変化する。従って、キラル剤の含有量が異なる複数種の液晶組成物を調製し、各液晶組成物をパターニングして塗布して、コレステリック液晶層３０を形成することにより、輝度均一化シート１６の連続する反射面内に反射率分布を形成できる。
【００９２】
複数の液晶組成物をパターニングして支持体２８に塗布する方法としては、スクロール印刷およびインクジェット等の印刷法を利用する方法等が例示される。
【００９３】
以上の例は、輝度均一化シート１６がコレステリック液晶層３０を有する例であるが、本発明は、これに限定はされない。
例えば、コレステリック液晶層３０に変えて、支持体２８に誘電体多層膜を形成した構成でも、コレステリック液晶層３０と同様にして、光の一部を反射し一部を透過する、連続する反射面内に反射率分布を有する輝度均一化シートを形成できる。
【００９４】
＜バックライトユニットの厚さ＞
本発明のバックライトユニット１０は、連続する反射面内に反射率分布を有する輝度均一化シート１６を有するため、従来の開口による輝度均一化反射板を用いるバックライトユニットに比して、薄型化することができる。輝度均一化シート１６は、１００インチを超える大型のバックライトであっても、１０インチ未満の小型のバックライトであっても使用することができる。すなわち、輝度均一化シート１６を用いることによる薄型化の効果は、バックライトユニットの光照射面の大きさによらずに得ることができる。
【００９５】
図１に示すバックライトユニット１０では、光源１４が照射した光は、まず、輝度均一化シート１６に入射する。
前述のように、輝度均一化シート１６は、白色光の一部を反射し一部を透過するシート状物であり、連続する反射面内に反射率分布を有する。輝度均一化シート１６は、例えば、光源１４の光軸に対応する位置が、最も反射率が高い。
従って、輝度均一化シート１６を透過する光は、高輝度な光源１４の光軸に対応する部分の透過率が最も低いため、面方向に輝度が均一化される。また、輝度均一化シート１６によって反射された光は、反射板１２によって反射され、再度、輝度均一化シート１６に入射することを、繰り返す。従って、光源１４が照射した光は、無駄なく利用される。
【００９６】
輝度均一化シート１６を透過した光は、拡散板１８ならびにプリズムシート２０ａおよび２０ｂによってさらに均一化され、所定方向の偏光のみが反射偏光板２４を透過して、バックライトユニット１０から照射される。
なお、反射偏光板２４で反射された光は、輝度均一化シート１６および反射板１２等で反射され、先と同様にして、再度、反射偏光板２４に入射する。
【００９７】
図９に、本発明のバックライトユニットの第２の態様の一例を概念的に示す。
図９に示すバックライトユニット３４は、さらに、波長変換要素としての波長変換シート３６を有する。
すなわち、本発明のバックライトユニットは、例えば、光源として、青色光等の所定の波長域の光（第１の波長を含む光）を照射する光源を用い、光源が照射した光の一部を波長変換要素によって吸収して、緑色光および赤色光等の光源が照射する光とは異なる波長域の光を照射することにより、白色光を照射するものでもよい。
【００９８】
図９に示すバックライトユニット３４は、波長変換シート３６を有し、かつ、光源１４Ｂおよび輝度均一化シート１６Ｂが、前述の光源１４および輝度均一化シート１６と異なる以外は、前述のバックライトユニット１０と同じ部材を多く用いるので、同じ部材には同じ符号を付し、以下の説明は、異なる部位を主に行う。
【００９９】
［光源および輝度均一化シート］
光源１４Ｂは、単色の光を照射する光源であり、一例として青色光を照射する。光源１４Ｂも、前述の光源１４と同様、公知のものが、各種、利用可能である。
輝度均一化シート１６Ｂは、一例として、青色光のみに対応するものであり、青色光の一部を反射し、それ以外の光を透過する。また、輝度均一化シート１６Ｂも、連続する反射面内に、前述の輝度均一化シート１６と同様の反射率分布を有する。従って、輝度均一化シート１６Ｂがコレステリック液晶層を有する場合には、輝度均一化シート１６Ｂは、青色光に選択反射中心波長を有するコレステリック液晶層のみを有する。また、この場合において、輝度均一化シート１６Ｂは、右円偏光を反射するものでも、左円偏光を反射するものでも、右円偏光および左円偏光の両者を反射するものでもよい。
なお、波長変換シートを有するバックライトユニットにおいても、輝度均一化シート１６Ｂに変えて、前述の白色光に対応する輝度均一化シート１６を用いてもよい。
【０１００】
［波長変換シート］
バックライトユニット３４においては、拡散板１８とプリズムシート２０ａとの間に、波長変換要素としての波長変換シート３６を有する。
波長変換シート３６は、光源１４Ｂが照射した入射され、一部を吸収して波長変換し、別の波長の１種以上の光を照射する、公知の波長変換シートである。
図１０に、波長変換シート３６の構成を概念的に示す。波長変換シート３６は、波長変換層４０と、波長変換層４０を挟持して支持する支持体４２とを有する。
【０１０１】
＜波長変換層＞
波長変換層４０は、一例として、多数の蛍光体を硬化性の樹脂等のマトリックス中に分散してなる蛍光層であり、前述のように、波長変換層４０に入射した光の波長を変換して出射する機能を有するものである。
一例として、光源１４Ｂから照射された青色光が波長変換層４０に入射すると、波長変換層４０は、内部に含有する蛍光体の効果により、この青色光の少なくとも一部を赤色光および緑色光に波長変換して出射する。
なお、波長変換層４０が発現する波長変換の機能は、青色光を赤色光および緑色光に波長変換する構成に限定はされず、入射光の少なくとも一部を異なる波長の光に変換するものであればよい。
【０１０２】
＜＜蛍光体＞＞
蛍光体は、少なくとも、入射する励起光により励起され蛍光を発光する。
蛍光層に含有される蛍光体の種類には特に限定はなく、求められる波長変換の性能等に応じて、種々の公知の蛍光体を適宜選択すればよい。
このような蛍光体の例として、例えば有機蛍光染料および有機蛍光顔料の他、リン酸塩、アルミン酸塩および金属酸化物等に希土類イオンをドープした蛍光体、金属硫化物および金属窒化物等の半導体性の物質に賦活性のイオンをドープした蛍光体、ならびに、量子ドットとして知られる量子閉じ込め効果を利用した蛍光体等が例示される。また、セラミックス蛍光体、窒化物蛍光体、酸窒化物蛍光体、および、フッ化物蛍光体等の無機蛍光体も好適に例示される。
中でも、発光スペクトル幅が狭く、ディスプレイに用いた場合の色再現性に優れた光源が実現でき、かつ、発光量子効率に優れる量子ドットは、本発明では好適に用いられる。
すなわち、本発明において、波長変換層４０としては、量子ドットを樹脂等のマトリックスに分散してなる量子ドット層が、好適に用いられる。また、波長変換シート３６において、好ましい態様として、波長変換層４０は量子ドット層である。
【０１０３】
量子ドットについては、例えば特開２０１２−１６９２７１号公報の段落［００６０］〜［００６６］を参照することができるが、ここに記載のものに限定されるものではない。また、量子ドットは、市販品を何ら制限なく用いることができる。量子ドットの発光波長は、通常、粒子の組成、サイズにより調節することができる。
【０１０４】
量子ドットは、マトリックス中に均一に分散されるのが好ましいが、マトリックス中に偏りをもって分散されてもよい。また、量子ドットは、１種のみを用いてもよいし、２種以上を併用してもよい。
２種以上の量子ドットを併用する場合には、発光光の波長が異なる２種以上の量子ドットを使用してもよい。
【０１０５】
具体的には、公知の量子ドットには、６００ｎｍを超え６８０ｎｍの範囲の波長域に発光中心波長を有する量子ドット（Ａ）、５００ｎｍを超え６００ｎｍの範囲の波長域に発光中心波長を有する量子ドット（Ｂ）、４００ｎｍ〜５００ｎｍの波長域に発光中心波長を有する量子ドット（Ｃ）がある。量子ドット（Ａ）は、励起光により励起され赤色光を発光し、量子ドット（Ｂ）は緑色光を、量子ドット（Ｃ）は青色光を発光する。
例えば、量子ドット（Ａ）と量子ドット（Ｂ）とを含む量子ドット層に励起光として青色光を入射させると、量子ドット（Ａ）により発光される赤色光、量子ドット（Ｂ）により発光される緑色光、および、量子ドット層を透過した青色光により、白色光を具現化することができる。または、量子ドット（Ａ）、（Ｂ）、および（Ｃ）を含む量子ドット層に励起光として紫外線を入射させることにより、量子ドット（Ａ）により発光される赤色光、量子ドット（Ｂ）により発光される緑色光、および量子ドット（Ｃ）により発光される青色光により、白色光を具現化することができる。
【０１０６】
また、量子ドットとして、形状がロッド状の、いわゆる量子ロッド、および、テトラポッド型量子ドット等を用いてもよい。
【０１０７】
＜＜マトリックス＞＞
前述のように、波長変換シート３６において、波長変換層４０は、樹脂等をマトリックスとして、量子ドット等を分散してなるものである。
ここで、マトリックスは、量子ドット層に用いられる公知のものが各種利用可能であるが、少なくとも２種以上の重合性化合物を含む重合性組成物（塗布組成物）を硬化させてなるものが好ましい。なお、少なくとも２種以上併用する重合性化合物の重合性基は、同一であっても異なっていてもよく、好ましくは、この少なくとも２種の化合物は少なくとも１つ以上の共通の重合性基を有することが好ましい。
重合性基の種類は、特に限定されないが、好ましくは、（メタ）アクリレート基、ビニル基、エポキシ基、および、オキセタニル基であり、より好ましくは、（メタ）アクリレート基であり、さらに好ましくは、アクリレート基である。
【０１０８】
波長変換層４０を形成するマトリックス、言い換えれば、波長変換層４０となる重合性組成物は、必要に応じて、粘度調節剤および溶媒等の必要な成分を含んでもよい。なお、波長変換層４０となる重合性組成物とは、言い換えれば、波長変換層４０を形成するための重合性組成物である。
【０１０９】
−−粘度調節剤−−
重合性組成物は、必要に応じて粘度調節剤を含んでいてもよい。粘度調節剤は、粒径が５〜３００ｎｍであるフィラーが好ましい。また、粘度調節剤はチキソトロピー性を付与するためのチキソトロピー剤であるのも好ましい。チキソトロピー剤としては、ヒュームドシリカおよびアルミナ等が例示される。
【０１１０】
−−溶媒−−
波長変換層４０となる重合性組成物は、必要に応じて溶媒を含んでいてもよい。この場合に使用される溶媒の種類および添加量は、特に限定されない。例えば溶媒として、有機溶媒を一種または二種以上混合して用いることができる。
【０１１１】
−−その他の成分−−
その他、波長変換層４０となる重合性組成物は、必要に応じて、トリフルオロエチル(メタ)アクリレートおよびペンタフルオロエチル(メタ)アクリレート等のフッ素原子を有する化合物、２，２，６，６−テトラメチル−４−ピペリジルベンゾエートおよびＮ−（２，２，６，６−テトラメチル−４−ピペリジル）ドデシルコハク酸イミド等のヒンダードアミン化合物、界面活性剤、ならびに、シランカップリング剤などを含有してもよい。
【０１１２】
波長変換層４０において、マトリックスとなる樹脂の量は、波長変換層４０が含む機能性材料の種類等に応じて、適宜、決定すればよい。
図示例においては、波長変換層４０が量子ドット層であるので、マトリックスとなる樹脂は、量子ドット層の全量１００質量部に対して、９０〜９９．９質量部が好ましく、９２〜９９質量部がより好ましい。
【０１１３】
波長変換層４０の厚さも、波長変換層４０の種類、および、波長変換シート３６の用途等に応じて、適宜、決定すればよい。
図示例においては、波長変換層４０が量子ドット層であるので、取り扱い性および発光特性の点で、波長変換層４０の厚さは、５〜２００μｍが好ましく、１０〜１５０μｍがより好ましい。
【０１１４】
＜支持体＞
支持体４２は、波長変換層４０および波長変換層４０となる重合性組成物を支持可能であるフィルム状物（シート状物）が、各種、利用可能である。
好ましくは、支持体４２は、支持基板の表面に、水および酸素等が透過しないガスバリア層を形成してなる、いわゆるガスバリアフィルムであるのが好ましい。すなわち、支持体４２は、波長変換層４０の主面を覆って、波長変換層４０の主面から、水分および酸素等の波長変換層４０を劣化させる物質が浸入することを抑制するための部材としても作用するのが好ましい。
【０１１５】
前述のように、図９に示すバックライトユニット３４では、光源１４Ｂは、青色光を照射する。
光源１４Ｂが照射した青色光は、まず、輝度均一化シート１６Ｂに入射する。前述のように、輝度均一化シート１６Ｂは、青色光の一部を反射し、それ以外を透過するシートであり、連続する反射面内に反射率分布を有する。輝度均一化シート１６Ｂも、例えば、光源１４Ｂの光軸に対応する位置が、最も反射率が高い。
従って、輝度均一化シート１６Ｂを透過する青色光は、高輝度な光源１４Ｂの光軸に対応する部分の透過率が最も低く、これにより、面方向に輝度が均一化される。また、輝度均一化シート１６Ｂによって反射された光は、反射板１２によって反射され、再度、輝度均一化シート１６Ｂに入射することを、繰り返す。従って、光源１４Ｂが照射した光は、無駄なく利用される。
【０１１６】
輝度均一化シート１６を透過した青色光は、次いで、拡散板１８によって、より面方向の輝度を均一化され、波長変換シート３６に入射する。
青色光が波長変換シート３６に入射すると、波長変換シート３６が青色光の一部を吸収して、緑色光および赤色光を照射する。これにより、波長変換シート３６からは、青色光、緑色光および赤色光が混合された白色光が照射される。
波長変換シート３６から照射された白色光は、プリズムシート２０ａおよび２０ｂによってさらに均一化され、所定方向の偏光のみが反射偏光板２４を透過して、バックライトユニット３４から照射される。
なお、反射偏光板２４で反射された光は、輝度均一化シート１６Ｂおよび反射板１２等で反射され、先と同様にして、再度、反射偏光板２４に入射する。
【０１１７】
図１１に、本発明のバックライトユニットの第２の態様の別の例を概念的に示す。
【０１１８】
図１０に示すバックライトユニット３４は、波長変換シート３６が輝度均一化シート１６Ｂの上に配置されている。すなわち、輝度均一化シート１６Ｂが、波長変換シート３６よりも光源１４Ｂ側に配置されている。
従って、輝度均一化シート１６Ｂは、光源１４Ｂが照射する青色光のみを反射する。
【０１１９】
これに対し、図１１に示すバックライトユニット５０は、波長変換シート３６が、輝度均一化シート１６の下に配置されている。すなわち、波長変換シート３６が、輝度均一化シート１６よりも光源１４Ｂ側に配置される。
従って、図１１に示すバックライトユニット５０では、輝度均一化シート１６に入射する光は、波長変換シート３６における波長変換によって照射される白色光である。そのため、図１１に示すバックライトユニット５０では、輝度均一化シート１６は、図１に示すバックライトユニット１０と同様、白色光に対応する輝度均一化シート１６である。
【０１２０】
波長変換シート３６が、輝度均一化シート１６よりも光源１４Ｂ側に配置されるバックライトユニット５０では、光源１４Ｂが青色光を照射し、光源１４Ｂが照射した青色光を波長変換シート３６で白色光に変換して、輝度均一化シート１６に入射するので、基本的な作用は、前述の図１に示すバックライトユニット１０と同様である。
【０１２１】
ここで、図１１に示すバックライトユニット５０では、輝度均一化シート１６で反射された青色光が、再度、波長変換シート３６に入射して、波長変換されることが、繰り返し行われる。
すなわち、波長変換シート３６で変換されなかった青色光は、輝度均一化シート１６を透過しない限り、何度も、波長変換シート３６に入射する。
そのため、波長変換シート３６が、輝度均一化シート１６よりも光源１４Ｂ側に配置されるバックライトユニット５０では、波長変換シート３６が含有する量子ドット等の蛍光体の量が少なくても、充分に、青色光の白色光への波長変換を行うことができる。
従って、波長変換シート３６が輝度均一化シート１６よりも光源１４Ｂ側に配置されるバックライトユニット５０は、輝度均一化シート１６Ｂが波長変換シート３６よりも光源１４Ｂ側に配置される図９に示すバックライトユニット３４よりも、波長変換シート３６を薄くできる。
【０１２２】
波長変換シート３６が、輝度均一化シート１６よりも光源１４Ｂ側に配置される構成では、光源１４Ｂからの青色の発光が、面内において均一化される前に波長変換シートに入射される。すなわち、面内の位置に応じて、波長変換シートに入射される青色光の強度が異なる。
従って、波長変換シート３６が、輝度均一化シート１６よりも光源１４Ｂ側に配置される構成では、青色光の強度が高い部分のみに波長変換シートを面方向に互いに離間して配置する構成とすることができる。青色光の強度が高い部分のみに部分配置することで、バックライトユニットの発光を白色としたまま、量子ドットの使用量を低減することができる。このような構成においては、波長変換シートは光源１４Ｂに対応して、光源１４Ｂと同一の周期で配置されるのが好ましい。このような構成の一例として図１２に示すバックライトユニット５４のように、小型の波長変換シート３６ｓを、各光源１４Ｂに対応して設ける構成にすることもできる。
【０１２３】
前述のように、本発明のバックライトユニットは、連続する反射面内に反射率分布を有する輝度均一化シートを有するため、バックライトユニット３４等のように、波長変換シートを有する場合でも、従来に比して、薄型化することができる。
【０１２４】
本発明のＬＣＤ（液晶表示装置）は、このような本発明のバックライトユニットをバックライトとして用いるＬＣＤである。
本発明のＬＣＤは、本発明のバックライトユニットを用いる以外は、偏光子、薄膜トランジスタ（ＴＦＴ（Thin Film Transistor））、液晶セル、透明電極、および、カラーフィルター等を有する、公知のＬＣＤと同様の構成を有するものである。
【０１２５】
以上、本発明のバックライトユニットおよび液晶表示装置について詳細に説明したが、本発明は上述の例に限定はされず、本発明の要旨を逸脱しない範囲において、各種の改良や変更を行ってもよいのは、もちろんである。
【実施例】
【０１２６】
以下に実施例を挙げて本発明の特徴をさらに具体的に説明する。以下の実施例に示す材料、試薬、使用量、物質量、割合、処理内容、処理手順等は、本発明の趣旨を逸脱しない限り適宜変更することができる。したがって、本発明の範囲は以下に示す具体例により限定的に解釈されるべきものではない。【０１２７】
＜透明支持体０１の作製＞
下記の成分をミキシングタンクに投入し、加熱しながら攪拌して、各成分を溶解し、セルロースアセテート溶液を調製した。【０１２８】
（セルロースアセテート溶液組成）
酢化度６０．７〜６１．１％のセルロースアセテート    １００質量部
トリフェニルホスフェート                            ７．８質量部
ビフェニルジフェニルホスフェート                    ３．９質量部
メチレンクロライド                                  ３３６質量部
メタノール                                            ２９質量部
１−ブタノール                                        １１質量部【０１２９】
別のミキシングタンクに、下記のレターデーション上昇剤（Ａ）１６質量部、メチレンクロライド９２質量部およびメタノール８質量部を投入し、加熱しながら攪拌して、レターデーション上昇剤溶液を調製した。セルロースアセテート溶液４７４質量部にレターデーション上昇剤溶液２５質量部を混合し、充分に攪拌してドープを調製した。レターデーション上昇剤の添加量は、セルロースアセテート１００質量部に対して、６．０質量部であった。【０１３０】
レターデーション上昇剤Ａ
【化３】
2018212070.tif 000006
【０１３１】
得られたドープを、バンド延伸機を用いて流延した。バンド上での膜面温度が４０℃となってから、７０℃の温風で１分乾燥し、バンドからフィルムを１４０℃の乾燥風で１０分乾燥し、残留溶剤量が０．３質量％、厚さが４０μｍのトリアセチルセルロースフィルムを作製した。
このフィルムを、透明支持体０１とする。【０１３２】
＜下塗り層付き透明支持体０１の作製＞
透明支持体０１の表面に、下記の組成の下塗り層塗布液０１を＃１６のワイヤーバーコーターで塗布した。その後、６０℃で６０秒、さらに９０℃で１５０秒乾燥して、下塗り層付き透明支持体０１を作製した。
（下塗り層塗布液０１）
下記の変性ポリビニルアルコール                        １０質量部
水                                                  ３７０質量部
メタノール                                          １２０質量部
グルタルアルデヒド                                  ０．５質量部【０１３３】
【化４】
2018212070.tif 000007
【０１３４】
＜コレステリック液晶層用塗布液５５０Ｒ１の調製＞
下記に示す成分を、２５℃に保温された容器中にて、攪拌、溶解させ、コレステリック液晶層用塗布液５５０Ｒ１を調製した。
メチルエチルケトン                                  １４５質量部
下記の棒状液晶化合物の混合物                        １００質量部
ＩＲＧＡＣＵＲＥ  ＯＸＥ０１（ＢＡＳＦ社製）        １．５質量部
下記構造のキラル剤Ａ                              ５．３２質量部
下記構造の界面活性剤  Ｆ１                      ０．０６７質量部
下記構造の界面活性剤  Ｆ２                      ０．０２７質量部【０１３５】
棒状液晶化合物の混合物
【化５】
2018212070.tif 000008
キラル剤Ａ
【化６】
2018212070.tif 000009
界面活性剤Ｆ１
【化７】
2018212070.tif 000010
界面活性剤Ｆ２
【化８】
2018212070.tif 000011
【０１３６】
コレステリック液晶層用塗布液５５０Ｒ１は、選択反射中心波長が５５０ｎｍで右円偏光を反射するコレステリック液晶層を形成するための材料である。【０１３７】
＜コレステリック液晶層用塗布液５５０Ｌ１の調製＞
下記に示す成分を、２５℃に保温された容器中にて、攪拌、溶解させ、コレステリック液晶層用塗布液５５０Ｌ１を調製した。
メチルエチルケトン                                  １４５質量部
上記棒状液晶化合物の混合物                          １００質量部
ＩＲＧＡＣＵＲＥ  ＯＸＥ０１  （ＢＡＳＦ社製）      １．５質量部
下記構造のキラル剤Ｂ                              ５．３２質量部
界面活性剤  Ｆ１                                ０．０６７質量部
界面活性剤  Ｆ２                                ０．０２７質量部【０１３８】
キラル剤Ｂ
【化９】
2018212070.tif 000012
【０１３９】
コレステリック液晶層用塗布液５５０Ｌ１は、選択反射中心波長が５５０ｎｍで左円偏光を反射するコレステリック液晶層を形成するための材料である。【０１４０】
＜シート５５０Ｒ０１の作製＞
下塗り層付き透明支持体０１の表面を、ラビングロールで搬送方向に平行な方向にクリアランス２ｍｍ、１０００回転／分で回転させてラビング処理を行った。
次いで、調製したコレステリック液晶層用塗布液５５０Ｒ１を、＃１０のワイヤーバーコーターで塗布した。９５℃で６０秒乾燥した後、所定のパターンで黒インクが印刷されたＯＨＰシートをマスク（マスクＲ１Ａ）として、最小で３０ｍＪ／ｃｍ2、最大で５００ｍＪ／ｃｍ2、照射されるように、２５℃の温度下で、紫外線照射装置を用いてコレステリック液晶層用塗布液５５０Ｒ１に紫外線を照射した。
その後、マスクを取り外し、１３０℃に加熱しながら、紫外線照射装置を用いてコレステリック液晶層用塗布液５５０Ｒ１に紫外線を５００ｍＪ／ｃｍ2、照射して、緑色光の右円偏光を反射するコレステリック液晶層を有するシート５５０Ｒ１を作製した。【０１４１】
なお、マスクＲ１Ａの黒インクの印刷パターンは、最小で３０ｍＪ／ｃｍ2、最大で５００ｍＪ／ｃｍ2の紫外線が照射されるように、最も透過率が高い位置から、同心円状に連続的に透過率が低くなるように、面内に紫外線透過率の分布を設けたものである。
透過率の高い領域、言い換えると紫外線照射量が最大となる領域の間隔は、格子状に二次元的に配置されており、格子の一方の（横方向）で４０ｍｍ間隔、格子の他方の方向（縦方向）で４５ｍｍ間隔であった。【０１４２】
＜シート５５０Ｌ０１の作製＞
下塗り層付き透明支持体０１の表面を、ラビングロールで搬送方向に平行な方向にクリアランス２．０ｍｍ、１０００回転／分で回転させてラビング処理を行った。
次いで、調製したコレステリック液晶層用塗布液５５０Ｌ１を、＃３．０のワイヤーバーコーターで塗布した。９５℃で６０秒乾燥した後、所定のパターンで黒インクが印刷されたＯＨＰシートをマスク（マスクＬ１Ａ）として、最小で０ｍＪ／ｃｍ2、最大で５００ｍＪ／ｃｍ2、照射されるように、２５℃の温度下で、紫外線照射装置を用いてコレステリック液晶層用塗布液５５０Ｌ１に紫外線を照射した。
その後、マスクを取り外し、１３０℃に加熱しながら、紫外線照射装置を用いてコレステリック液晶層用塗布液５５０Ｌ１に紫外線を５００ｍＪ／ｃｍ2、照射して、緑色光の左円偏光を反射するコレステリック液晶層を有するシート５５０Ｌ０１を作製した。【０１４３】
なお、マスクＬ１Ａの黒インクの印刷パターンは、最小で０ｍＪ／ｃｍ2、最大で５００ｍＪ／ｃｍ2の紫外線が照射されるように、最も透過率が高い位置から、同心円状に連続的に透過率が低くなるように、面内に紫外線透過率の分布を設けたものである。
透過率の高い領域、言い換えると紫外線照射量が最大となる領域の間隔は、格子状に２次元に配置されており、格子の一方の方向（横方向）で４０ｍｍ間隔、格子の他方の方向（縦方向）で４５ｍｍ間隔であった。【０１４４】
＜コレステリック液晶層用塗布液４５０Ｒ１〜７００Ｒ１の調製＞
コレステリック液晶層用塗布液５５０Ｒ１の調製において、キラル剤Ａの量を、下記の表１に示す量（質量部）とした以外は、コレステリック液晶層用塗布液５５０Ｒ１と同様に、コレステリック液晶層用塗布液４５０Ｒ１〜７００Ｒ１を調製した。
コレステリック液晶層用塗布液４５０Ｒ１は、選択反射中心波長が４５０ｎｍで右円偏光を反射するコレステリック液晶層を、
コレステリック液晶層用塗布液５００Ｒ１は、選択反射中心波長が５００ｎｍで右円偏光を反射するコレステリック液晶層を、
コレステリック液晶層用塗布液６００Ｒ１は、選択反射中心波長が６００ｎｍで右円偏光を反射するコレステリック液晶層を、
コレステリック液晶層用塗布液６５０Ｒ１は、選択反射中心波長が６５０ｎｍで右円偏光を反射するコレステリック液晶層を、
コレステリック液晶層用塗布液７００Ｒ１は、選択反射中心波長が７００ｎｍで右円偏光を反射するコレステリック液晶層を、それぞれ、形成するための材料である。【０１４５】
＜シート４５０Ｒ１〜７００Ｒ１の作製＞
シート５５０Ｒ１の作製において、コレステリック液晶層用塗布液５５０Ｒ１に変えて、下記の表１に示すコレステリック液晶層用塗布液を用い、かつ、ワイヤーバーコーターのワイヤーの番手を、下記の表１に示す番手に変更した以外は、シート５５０Ｒ１と同様にコレステリック液晶層を形成して、シート４５０Ｒ１〜７００Ｒ１を作製した。
なお、表１には、コレステリック液晶層用塗布液５５０Ｒ１およびシート５５０Ｒ１も併記する。【０１４６】
【表１】
2018212070.tif 000013
【０１４７】
＜コレステリック液晶層用塗布液４５０Ｌ１〜７００Ｌ１の調製＞
コレステリック液晶層用塗布液５５０Ｌ１の調製において、キラル剤Ｂの量を、下記の表２に示す量（質量部）とした以外は、コレステリック液晶層用塗布液５５０Ｌ１と同様に、コレステリック液晶層用塗布液４５０Ｌ１〜７００Ｌ１を調製した。
コレステリック液晶層用塗布液４５０Ｌ１は、選択反射中心波長が４５０ｎｍで左円偏光を反射するコレステリック液晶層を、
コレステリック液晶層用塗布液５００Ｌ１は、選択反射中心波長が５００ｎｍで左円偏光を反射するコレステリック液晶層を、
コレステリック液晶層用塗布液６００Ｌ１は、選択反射中心波長が６００ｎｍで左円偏光を反射するコレステリック液晶層を、
コレステリック液晶層用塗布液６５０Ｌ１は、選択反射中心波長が６５０ｎｍで左円偏光を反射するコレステリック液晶層を、
コレステリック液晶層用塗布液７００Ｌ１は、選択反射中心波長が７００ｎｍで左円偏光を反射するコレステリック液晶層を、それぞれ、形成するための材料である。【０１４８】
＜シート４５０Ｌ１〜７００Ｌ１の作製＞
シート５５０Ｌ１の作製において、コレステリック液晶層用塗布液５５０Ｌ１に変えて、下記の表２に示すコレステリック液晶層用塗布液を用い、かつ、ワイヤーバーコーターのワイヤーの番手を、下記の表２に示す番手に変更した以外は、シート５５０Ｌ１と同様にコレステリック液晶層を形成して、シート４５０Ｌ１〜７００Ｌ１を作製した。
なお、表２には、コレステリック液晶層用塗布液５５０Ｌ１およびシート５５０Ｌ１も併記する。【０１４９】
【表２】
2018212070.tif 000014
【０１５０】
＜輝度均一化シート１Ａの作製＞
作製したシート４５０Ｒ１〜７００Ｒ１、および、シート４５０Ｌ１〜７００Ｌ１を、全て、粘着剤（綜研化学社製、ＳＫ２０５７）を介して貼合し、連続する反射面内に反射率分布を有する輝度均一化シート１Ａを得た。
紫外可視近赤外分光光度計（島津製作所製、ＵＶ−３１５０）によって測定したところ、輝度均一化シート１Ａは、可視光域でほぼ等しい反射率を有し、比較例１のバックライトで使用されている白色ＬＥＤ光源の発光に対する反射率は、面内の最大値で７５％、最小値で３０％であった。また、輝度均一化シート１Ａは、図１３に概念的に示すように、面内の反射率が最大の箇所Ａが、格子状に二次元的に分布しており、反射率が最大の箇所Ａから、同心円状に連続的に反射率が低下する反射率分布を有していた。反射率が最大の箇所Ａは、格子の一方の方向（横方向）で４０ｍｍ間隔、格子の他方の方向（縦方向）で４５ｍｍ間隔であった。なお、図１３では、反射率が同心円状に低下することを示すために、同心円を段階的に記載しているが、実際には、反射率の分布は、上記のように連続的である。
さらに、分光計（日本分光社製、Ｖ−５５０）を用いて積分反射率を、自動絶対反射率測定装置（日本分光社製、ＡＲＭ−５００Ｖ）を用いて鏡面反射率を測定したところ、その値の比（積分反射率／鏡面反射率）は０．１５であり、輝度均一化シート１Ａは、入射光に対して鏡面反射性を有していた。【０１５１】
＜輝度均一化シート１Ｂの作製＞
マスクＲ１ＡおよびマスクＬ１Ａを、それぞれ、所定のパターンで黒インクが印刷されたＯＨＰシートであるマスクＲ１ＢおよびマスクＬ１Ｂ変更して、シート４５０Ｒ１等と同様に、シート４５０Ｒ１Ｂ〜シート７００Ｒ１Ｂ、および、シート４５０Ｌ１Ｂ〜シート７００Ｌ１Ｂを作製した。
なお、マスクＲ１Ｂの黒インクのパターンは、最小で３０ｍＪ／ｃｍ2、最大で５００ｍＪ／ｃｍ2の紫外線が照射されるように、最も透過率が高い位置から、同心円状に連続的に透過率が低くなるように、面内に紫外線透過率の分布を設けたものである。
透過率の高い領域、言い換えると紫外線照射量が最大となる領域の間隔は、格子状に二次元的に配置されており、格子の一方の方向（横方向）で５８．５ｍｍ間隔、格子の他方の方向（縦方向）で４８ｍｍ間隔であった。
他方、マスクＬ１Ｂの黒インクのパターンは、最小で０ｍＪ／ｃｍ2、最大で５００ｍＪ／ｃｍ2の紫外線が照射されるように、最も透過率が高い位置から、同心円状に連続的に透過率が低くなるように、面内に紫外線透過率の分布を設けたものである。
透過率の高い領域、言い換えると紫外線照射量が最大となる領域の間隔は、格子状に二次元的に配置されており、格子の一方の方向（横方向）で５８．５ｍｍ間隔、格子の他方の方向（縦方向）で４８ｍｍ間隔であった。【０１５２】
このシート４５０Ｒ１Ｂ〜シート７００Ｒ１Ｂ、および、シート４５０Ｌ１Ｂ〜シート７００Ｌ１Ｂを用いた以外は、輝度均一化シート１Ａと同様にして、連続する反射面内に反射率分布を有する輝度均一化シート１Ｂを得た。
輝度均一化シート１Ａと同様に測定したところ、輝度均一化シート１Ｂは、可視光域でほぼ等しい反射率を有し、比較例１のバックライトで使用されている白色ＬＥＤ光源の発光に対する反射率は、面内の最大値で７５％、最小値で３０％であった。また、輝度均一化シート１Ａは、図１４に概念的に示すように、面内の反射率が最大の箇所Ｂが、格子状に二次元的に分布しており、反射率が最大の箇所Ｂから、同心円状に連続的に反射率が低下する反射率分布を有していた。反射率が最大の箇所Ｂは、格子の一方の方向（横方向）で５８．５ｍｍ間隔、格子の他方の方向（縦方向）で４８ｍｍ間隔であった。なお、図１４では、反射率が同心円状に低下することを示すために、同心円を段階的に記載しているが、実際には、反射率の分布は、上記のように連続的である。
さらに、輝度均一化シート１Ａと同様に測定したところ、輝度均一化シート１Ｂは、入射光に対して鏡面反射性を有していた。【０１５３】
＜輝度均一化シート２の作製＞
マスクＲ１Ａのパターン形状を変更せず透過率を調節して、シートの作製における、マスクを介した紫外線の照射量を、最小で１００ｍＪ／ｃｍ2、最大で５００ｍＪ／ｃｍ2、に変更した以外は、シート４５０Ｒ１〜シート７００Ｒ１と同様に、シート４５０Ｒ２、シート５００Ｒ２、シート５５０Ｒ２、シート６００Ｒ２、シート６５０Ｒ２、および、シート７００Ｒ２を作製した。【０１５４】
シートの作製において、コレステリック液晶層用塗布液を塗布するワイヤーバーの番手を下記の表３に示すように変更した以外は、シート４５０Ｌ１〜シート７００Ｌ１と同様に、シート４５０Ｌ２〜シート７００Ｌ２を作製した。
【表３】
2018212070.tif 000015
【０１５５】
このシート４５０Ｒ２〜シート７００Ｒ２、および、シート４５０Ｌ２〜シート７００Ｌ２を用いた以外は、輝度均一化シート１Ａと同様にして、連続する反射面内に反射率分布を有する輝度均一化シート２を得た。
輝度均一化シート１Ａと同様に測定したところ、輝度均一化シート２は、可視光域でほぼ等しい反射率を有し、比較例１のバックライトで使用されている白色ＬＥＤ光源の発光に対する反射率は、面内の最大値で９０％、最小値で４０％であった。また、輝度均一化シート２は、輝度均一化シート１Ａと同様の反射率分布を有していた（図１３参照）。
さらに、輝度均一化シート１Ａと同様に測定したところ、輝度均一化シート２は、入射光に対して鏡面反射性を有していた。【０１５６】
＜輝度均一化シート３の作製＞
シート４５０Ｒ１Ｂとシート４５０Ｌ１Ｂとを、粘着剤（綜研化学社製、ＳＫ２０５７）を介して貼合し、連続する反射面内に反射率分布を有する輝度均一化シート３を得た。
前述のように、シート４５０Ｒ１Ｂおよびシート４５０Ｌ１Ｂは、共に、選択反射中心波長が４５０ｎｍのコレステリック液晶層を有するものである。
輝度均一化シート１Ａと同様に測定したところ、輝度均一化シート３の比較例２のバックライトで使用されている青色ＬＥＤ光源の発光の光に対する反射率は、面内の最大値で７５％、最小値で３０％であった。また、輝度均一化シート３は、輝度均一化シート１Ｂと同様の反射率分布を有していた（図１４参照）。
さらに、輝度均一化シート１Ａと同様に測定したところ、輝度均一化シート３は、入射光に対して鏡面反射性を有していた。【０１５７】
＜輝度均一化シート４の作製＞
マスクＲ１Ｂのパターン形状を変更せず透過率を調整し、シートの作製における、マスクを介した紫外線の照射量を、最小で１００ｍＪ／ｃｍ2、最大で５００ｍＪ／ｃｍ2、に変更した以外は、シート４５０Ｒ１Ｂと同様に、シート４５０Ｒ２Ｂを作製した。
シートの作製において、コレステリック液晶層用塗布液を塗布するワイヤーバーの番手を上記の表３に示すように変更した以外は、シート４５０Ｌ１Ｂと同様に、シート４５０Ｌ２Ｂを作製した。
輝度均一化シート１Ａと同様に測定したところ、輝度均一化シート４の比較例２のバックライトで使用されている青色ＬＥＤ光源の発光の光に対する反射率は、面内の最大値で９０％、最小値で４０％であった。また、輝度均一化シート４は、輝度均一化シート１Ｂと同様の反射率分布を有していた（図１４参照）。
さらに、輝度均一化シート１Ａと同様に測定したところ、輝度均一化シート４は、入射光に対して鏡面反射性を有していた。【０１５８】
＜輝度均一化シート５の作製＞
＜＜下塗り層付き透明支持体０２の作製＞＞
透明支持体０１の表面に、下記の組成の下塗り層塗布液０２を＃３．６のワイヤーバーコーターで塗布した。その後、４５℃で６０秒乾燥して、２５℃の温度下で、紫外線照射装置により、５００ｍＪ／ｃｍ2の紫外線を下塗り層塗布液０２に照射して、下塗り層付き透明支持体０２を作製した。
（下塗り層塗布液０２）
ＫＡＹＡＲＡＤ  ＰＥＴ３０（日本化薬社製）          １００質量部
ＩＲＧＡＣＵＲＥ ９０７ (チバガイギー社製)              ３質量部
カヤキュアーＤＥＴＸ（日本化薬社製）                    １質量部
メチルイソブチルケトン                              １２０質量部
界面活性剤  Ｆ２                                  ０．０１質量部【０１５９】
＜＜シートの作製＞＞
この下塗り層付き透明支持体０２を用い、かつ、下塗り層付き透明支持体０２の表面にラビング処理を行わなかった以外は、シート４５０Ｒ１Ｂ〜シート７００Ｒ１Ｂと同様に、シート４５０Ｒ５Ｂ、シート５００Ｒ５Ｂ、シート５５０Ｒ５Ｂ、シート６００Ｒ５Ｂ、シート６５０Ｒ５Ｂおよびシート７００Ｒ５Ｂを作製し、
また、シート４５０Ｌ１Ｂ〜シート７００Ｌ１Ｂと同様に、シート４５０Ｌ５Ｂ、シート５００Ｌ５Ｂ、シート５５０Ｌ５Ｂ、シート６００Ｌ５Ｂ、シート６５０Ｌ５Ｂおよびシート７００Ｌ５Ｂを作製した。
＜＜輝度均一化シート５の作製＞＞
このシート４５０Ｒ５Ｂ〜シート７００Ｒ５Ｂ、および、シート４５０Ｌ５Ｂ〜シート７００Ｌ５Ｂを用いた以外は、輝度均一化シート１Ａと同様にして、連続する反射面内に反射率分布を有する輝度均一化シート５を得た。
輝度均一化シート１Ａと同様に測定したところ、輝度均一化シート５は、可視光域でほぼ等しい反射率を有し、比較例２のバックライトで使用されている青色ＬＥＤ光源の発光の光に対する反射率は、面内の最大値で９０％、最小値で４０％であった。また、輝度均一化シート５は、輝度均一化シート１Ｂと同様の反射率分布を有していた（図１４参照）。【０１６０】
輝度均一化シート５をウルトラミクロトームによって断面切削し、適切な前処理を行い、ＳＥＭ（日立ハイテクノロジーズ社製、ＳＵ８０３０型）を用いて断面を観察した。
その結果、輝度均一化シート５の各コレステリック液晶層は、部分的に、図７に概念的に示すような、明部および暗部による縞模様が波打ち構造を有することが確認された。
さらに、輝度均一化シート１Ａと同様に測定したところ、輝度均一化シート５は、入射光に対して、一部が散乱反射性を有していた。【０１６１】
＜輝度均一化シート６の作製＞
シート４５０Ｒ５Ｂとシート４５０Ｌ５Ｂとを、粘着剤（綜研化学社製、ＳＫ２０５７）を介して貼合し、連続する反射面内に反射率分布を有する輝度均一化シート６を得た。
シート４５０Ｒ５Ｂおよびシート４５０Ｌ５Ｂは、共に、選択反射中心波長が４５０ｎｍのコレステリック液晶層を有するものである。
輝度均一化シート１Ａと同様に測定したところ、輝度均一化シート６の比較例２のバックライトで使用されている青色ＬＥＤ光源の発光の光に対する反射率は、面内の最大値で９０％、最小値で４０％であった。また、輝度均一化シート６は、輝度均一化シート１Ｂと同様の反射率分布を有していた（図１４参照）。
さらに、輝度均一化シート１Ａと同様に測定したところ、輝度均一化シート６は、入射光に対して、一部が散乱反射性を有していた。【０１６２】
［比較例１］
直下型バックライトユニットを備える市販の液晶テレビ（パナソニック社製、ＴＨ−５８ＤＸ９５０）を分解し、バックライトユニットを取り出した。
このバックライトユニットには、光源として白色ＬＥＤが５１２個搭載され、光出射側（液晶パネル側）には、前述の開口による輝度均一化反射板、拡散板、２枚のプリズムシートおよび反射偏光板（輝度向上フィルム、スリーエム社製、ＤＢＥＦ（登録商標））がこの順に配置されている。また、光源の光出射側と反対側には反射板が備えられていた。
すなわち、このバックライトユニットは、輝度均一化シートに変えて、開口による輝度均一化反射板を有する以外は、図１に示すバックライトユニットと同様の構成を有するものである。
５１２個の光源（白色ＬＥＤ）は、横に４０ｍｍ間隔で３２個、縦に４５ｍｍ間隔で１６個配置されていた。光源と開口による輝度均一化反射板との距離は６ｍｍ、開口による輝度均一化反射板と拡散板との距離は３ｍｍであった。バックライトユニットの厚さは、１２ｍｍであった。なお、バックライトユニットの厚さとは、反射板から光照射面までの距離である。
このバックライトユニットを、比較例１とした。【０１６３】
［実施例１］
比較例１のバックライトユニットから、開口による輝度均一化反射板を取り除いて、代わりに、輝度均一化シート１Ａを装着して、バックライトユニットを作製した。輝度均一化シート１Ａは、反射率が最大の部分が光源の光軸上になるように配置した。
また、光源と輝度均一化シート１Ａとの距離は４ｍｍ、輝度均一化シート１Ａと拡散板の距離を１ｍｍとして、輝度均一化シート１Ａと光源および拡散板との距離を、比較例１よりも短くした。バックライトユニットの厚さは８ｍｍであった。【０１６４】
［実施例２］
比較例１のバックライトユニットから、開口による輝度均一化反射板を取り除いて、代わりに、輝度均一化シート２を装着して、バックライトユニットを作製した。輝度均一化シート２は、反射率が最大の部分が光源の光軸上になるように配置した。
また、光源と輝度均一化シート１Ａとの距離は３．５ｍｍ、輝度均一化シート１Ａと拡散板の距離を０．５ｍｍとして、輝度均一化シート１Ａと光源および拡散板との距離を、比較例１よりも短くした。バックライトユニットの厚さは７ｍｍであった。【０１６５】
［比較例２］
直下型バックライトユニットを備える市販の液晶テレビ（ＶＩＺＩＯ社製、ＲＳ６５−Ｂ２）を分解し、バックライトユニットを取り出した。
このバックライトユニットには、光源として発光中心波長が４４３ｎｍ、半値全幅が２０ｎｍの青色ＬＥＤが３８４個搭載され、光源の出射側（液晶パネル側）には、前述の開口による輝度均一化反射板、拡散板、量子ドットを用いる波長変換シート、２枚のプリズムシートおよび反射偏光板（輝度向上フィルム、スリーエム社製、ＤＢＥＦ（登録商標））が、この順に配置されている。また、光源の光出射側と反対側には、反射板が備えられていた。
すなわち、このバックライトユニットは、輝度均一化シートに変えて、開口による輝度均一化反射板を有する以外は、図９に示すバックライトユニットと同様の構成を有するものである。
３８４個の光源（青色ＬＥＤ）は、横に５８．５ｍｍ間隔で２４個、縦に４８ｍｍ間隔で１６個配置されていた。光源と開口による輝度均一化反射板との距離は６．５ｍｍ、開口による輝度均一化反射板と拡散板との距離は４．５ｍｍであった。バックライトユニットの厚さは１５ｍｍであった。
このバックライトユニットを比較例２とした。【０１６６】
［実施例３］
比較例２のバックライトユニットから、開口による輝度均一化反射板を取り除いて、代わりに、輝度均一化シート１Ｂを装着して、バックライトユニットを作製した。輝度均一化シート１Ｂは、反射率が最大の部分が光源の光軸上になるように配置した。
また、光源と輝度均一化シート１Ｂとの距離は５ｍｍ、輝度均一化シート１Ｂと拡散板の距離を２ｍｍとして、輝度均一化シート１Ｂと光源および拡散板との距離を、比較例２よりも短くした。バックライトユニットの厚さは１１ｍｍであった。【０１６７】
［実施例４］
比較例２のバックライトユニットから、開口による輝度均一化反射板を取り除いて、代わりに、輝度均一化シート３を装着して、バックライトユニットを作製した。輝度均一化シート３は、反射率が最大の部分が光源の光軸上になるように配置した。
また、光源と輝度均一化シート３との距離は５ｍｍ、輝度均一化シート３と拡散板の距離を２ｍｍとして、輝度均一化シート３と光源および拡散板との距離を、比較例２よりも短くした。バックライトユニットの厚さは１１ｍｍであった。【０１６８】
［実施例５］
比較例２のバックライトユニットから、開口による輝度均一化反射板を取り除いて、代わりに、輝度均一化シート４を装着して、バックライトユニットを作製した。輝度均一化シート４は、反射率が最大の部分が光源の光軸上になるように配置した。
また、光源と輝度均一化シート４との距離は４ｍｍ、輝度均一化シート４と拡散板の距離を１．５ｍｍとして、輝度均一化シート４と光源および拡散板との距離を、比較例２よりも短くした。バックライトユニットの厚さは９．５ｍｍであった。【０１６９】
［実施例６］
比較例２のバックライトユニットから、開口による輝度均一化反射板を取り除いて、代わりに、輝度均一化シート５を装着して、バックライトユニットを作製した。輝度均一化シート５は、反射率が最大の部分が光源の光軸上になるように配置した。
また、光源と輝度均一化シート５との距離は４ｍｍ、輝度均一化シート５と拡散板の距離を１ｍｍとして、輝度均一化シート５と光源および拡散板との距離を、比較例２よりも短くした。バックライトユニットの厚さは９ｍｍであった。【０１７０】
［実施例７］
比較例２のバックライトユニットから、開口による輝度均一化反射板を取り除いて、代わりに、輝度均一化シート６を装着して、バックライトユニットを作製した。輝度均一化シート６は、反射率が最大となる部分が光源の光軸上になるように配置した。
また、光源と輝度均一化シート６との距離は３．５ｍｍ、輝度均一化シート６と拡散板の距離を１ｍｍとして、輝度均一化シート６と光源および拡散板との距離を、比較例２よりも短くした。バックライトユニットの厚さは８．５ｍｍであった。【０１７１】
［比較例３］
比較例１のバックライトユニットにおいて、光源と開口による輝度均一化反射板との距離は４ｍｍ、開口による輝度均一化反射板と拡散板の距離を１ｍｍとした。バックライトユニットの厚さは８ｍｍであった。
［比較例４］
比較例２のバックライトユニットにおいて、光源と開口による輝度均一化反射板との距離は５ｍｍ、開口による輝度均一化反射板と拡散板の距離を２ｍｍとした。バックライトユニットの厚さは１１ｍｍであった。【０１７２】
このようにして作製したバックライトユニットについて、以下の評価を行った。
［バックライトユニットの厚さ］
バックライトユニットにおける反射板から光照射面までの距離を測定することによって、バックライトユニットの厚さを評価した。【０１７３】
［面内の輝度均一性］
２次元輝度計（プロメトリック）を用いて最大輝度と最小輝度とを測定することによって、バックライトユニットによる光照射の輝度均一性を評価した。
面内の最大輝度と最小輝度との比が、８５％以上の場合をＡ、７５％以上８５％未満の場合をＢ、７５％未満の場合をＣ、と評価した。【０１７４】
【表４】
2018212070.tif 000016
【０１７５】
上記表に示されるように、本発明のバックライトユニットによれば、輝度均一性を保ったまま、好適に薄型化を図れる。【０１７６】
[実施例８]
以下の手順で、硫化物蛍光体を含む波長変換シートを作製した。
トルエン７０質量部と、水添スチレン−エチレン−ブチレン−スチレンブロック（水添ＳＥＢＳ）共重合体（クラレ社製、セプトンＶ９８２７）３０質量部とを均一に混合し、樹脂ペーストを調製した。
樹脂ペースト９７質量部と、蛍光体３質量部とを配合して蛍光体塗料を調製した。蛍光体としては、緑色硫化物系蛍光体（ＳｒＧａ2Ｓ4：Ｅｕ）と赤色硫化物系蛍光体（ＣａＳ：Ｅｕ）とを混合して用いた。
透明基材として、ＰＥＴフィルム（東洋紡社製、Ａ４３００）を用意した。ＰＥＴフィルムに、調製した蛍光体塗料を塗布し、１００℃のオーブンにて溶剤を乾燥除去した。さらに、もう１枚の対向したＰＥＴフィルムを熱圧着処理（１００℃、０．２ＭＰａ）して、硫化物蛍光体を含む波長変換シートを作製した。
実施例７のバックライトユニットから、量子ドットを用いる波長変換シートを取り除き、代わりに作製した硫化物蛍光体を含む波長変換シートを装着して、バックライトユニットを作製した。
作製したバックライトについて、上述の例と同様に、バックライトユニットの厚さおよび面内の輝度均一性を評価した。その結果、実施例７からバックライトユニットの厚さ（反射板から光照射面までの距離）を変更することなく、実施例７と同様の輝度均一性が得られた。【０１７７】
[実施例９]
実施例８のバックライトユニットにおいて、波長変換シートと拡散板の間に、新たに波長選択反射層（エドモンド・オプティクス・ジャパン社製、ダイクロイックカラーフィルタ青）を設けることで、バックライトユニットを作製した。
作製したバックライトについて、上述の例と同様に、バックライトユニットの厚さおよび面内の輝度均一性を評価した。その結果、実施例８からバックライトユニットの厚さを変更することなく、実施例８と同様の輝度均一性が得られた。
以上の結果より、本発明の効果は明らかである。
【産業上の利用可能性】
【０１７８】
ＬＣＤに好適に利用可能である。
【符号の説明】
【０１７９】
１０，３４，５０，５２  バックライトユニット
１２  反射板
１４，１４Ｂ  光源，１０４  支持体
１６，１６Ｂ  輝度均一化シート
１６ｒ  反射面領域
１６ｔ  透過領域
１８  拡散板
２０ａ，２０ｂ  プリズムシート
２４  反射偏光板
２８，４２  支持体
２８ａ  突起
３０  コレステリック液晶層
３６，３６ｓ  波長変換シート
４０  波長変換層
Ｂ  暗部
Ｄ  明部
Ｘａ．Ｘｂ  任意の位置
Ｚ  光軸
【図１】
2018212070.tif 000017
【図２】
2018212070.tif 000018
【図３】
2018212070.tif 000019
【図４】
2018212070.tif 000020
【図５】
2018212070.tif 000021
【図６】
2018212070.tif 000022
【図７】
2018212070.tif 000023
【図８】
2018212070.tif 000024
【図９】
2018212070.tif 000025
【図１０】
2018212070.tif 000026
【図１１】
2018212070.tif 000027
【図１２】
2018212070.tif 000028
【図１３】
2018212070.tif 000029
【図１４】
2018212070.tif 000030
【国際調査報告】
2018212070.tif 000031
2018212070.tif 000032
2018212070.tif 000033